(57)【要約】            （ｉ）シリコーン樹脂、および、光活性化ヒドロシリル化触媒を含んでいるヒドロシリル化硬化可能シリコーン組成物；ならびに            （ｉｉ）炭素（カーボン）ナノ材料を含んでいるナノ材料充填シリコーン組成物を用いて剥離ライナーをコーティングしていき；そして        本シリコーン樹脂を硬化させるに充分な線量での１５０〜８００ｎｍの波長を持っている放射に該コーティングを被曝させていくことを含んでいる、シリコーン樹脂フィルムを調製していく方法；    先行している方法に従いながら、調製されたシリコーン樹脂フィルム；ならびに    ナノ材料充填シリコーン組成物。【特許請求の範囲】
【請求項１】
１分子当たり、平均少なくとも２硅素結合アルケニル基もしくは硅素結合水素原子を持っているシリコーン樹脂、および、光活性化ヒドロシリル化触媒を含んでいるヒドロシリル化硬化可能シリコーン組成物；ならびに
炭素ナノ材料
を含んでいる、ナノ材料充填シリコーン組成物。
【請求項２】
前記ヒドロシリル化硬化可能シリコーン組成物が、（Ａ）式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っているシリコーン樹脂；（Ｂ）平均少なくとも２硅素結合水素原子を１分子当たり、該シリコーン樹脂を硬化させるに充分な量において持っている有機硅素化合物；ならびに、（Ｃ）触媒量の光活性化ヒドロシリル化触媒を含み、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、該シリコーン樹脂が、１分子当たり、平均少なくとも２硅素結合アルケニル基を持つ、請求項１に記載のナノ材料充填シリコーン組成物。
【請求項３】
前記ヒドロシリル化硬化可能シリコーン組成物が、（Ａ’）式（Ｒ1Ｒ52ＳｉＯ1/2）ｗ（Ｒ52ＳｉＯ2/2）ｘ（Ｒ5ＳｉＯ3/2）ｙ（ＳｉＯ4/2）ｚ（ＩＩＩ）を持っているシリコーン樹脂；（Ｂ’）平均少なくとも２硅素結合アルケニル基を１分子当たり、該シリコーン樹脂を硬化させるに充分な量において持っている有機硅素化合物；ならびに、（Ｃ）触媒量の光活性化ヒドロシリル化触媒を含み、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ5が、Ｒ1もしくは−Ｈであり、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、該シリコーン樹脂が、１分子当たり、平均少なくとも２硅素結合水素原子を持つ、請求項１に記載のナノ材料充填シリコーン組成物。
【請求項４】
前記ヒドロシリル化硬化可能シリコーン組成物が、（Ａ）式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っているシリコーン樹脂；（Ｂ）平均少なくとも２硅素結合水素原子を１分子当たり、該シリコーン樹脂を硬化させるに充分な量において持っている有機硅素化合物；（Ｃ）触媒量の光活性化ヒドロシリル化触媒；ならびに、（Ｄ）（ｉ）Ｒ1Ｒ22ＳｉＯ（Ｒ22ＳｉＯ）aＳｉＲ22Ｒ1（ＩＶ）および（ｉｉ）Ｒ5Ｒ12ＳｉＯ（Ｒ1Ｒ5ＳｉＯ）bＳｉＲ12Ｒ5（Ｖ）から選択された式を持っているシリコーンラバーを含み；式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ａおよびｂが各々、１〜４の値を持ち、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、該シリコーン樹脂および該シリコーンラバー（Ｄ）（ｉ）が各々、１分子当たり、平均少なくとも２硅素結合アルケニル基を持ち、該シリコーンラバー（Ｄ）（ｉｉ）が、１分子当たり、平均少なくとも２硅素結合水素原子を持ち、そして該シリコーン樹脂（Ａ）における硅素結合アルケニル基に対する該シリコーンラバー（Ｄ）における硅素結合アルケニル基もしくは硅素結合水素原子のモル比が、０．０１〜０．５である、請求項１に記載のナノ材料充填シリコーン組成物。
【請求項５】
前記ヒドロシリル化硬化可能シリコーン組成物が、（Ａ’）式（Ｒ1Ｒ52ＳｉＯ1/2）ｗ（Ｒ52ＳｉＯ2/2）ｘ（Ｒ5ＳｉＯ3/2）ｙ（ＳｉＯ4/2）ｚ（ＩＩＩ）を持っているシリコーン樹脂；（Ｂ’）平均少なくとも２硅素結合アルケニル基を１分子当たり、該シリコーン樹脂を硬化させるに充分な量において持っている有機硅素化合物；（Ｃ）触媒量の光活性化ヒドロシリル化触媒；ならびに、（Ｄ）（ｉ）Ｒ1Ｒ22ＳｉＯ（Ｒ22ＳｉＯ）aＳｉＲ22Ｒ1（ＩＶ）および（ｉｉ）Ｒ5Ｒ12ＳｉＯ（Ｒ1Ｒ5ＳｉＯ）bＳｉＲ12Ｒ5（Ｖ）から選択された式を持っているシリコーンラバーを含み；式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ａおよびｂが各々、１〜４の値を持ち、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、該シリコーン樹脂および該シリコーンラバー（Ｄ）（ｉｉ）が各々、１分子当たり、平均少なくとも２硅素結合水素原子を持ち、該シリコーンラバー（Ｄ）（ｉ）が、１分子当たり、平均少なくとも２硅素結合アルケニル基を持ち、そして該シリコーン樹脂（Ａ’）における硅素結合水素原子に対する該シリコーンラバー（Ｄ）における硅素結合アルケニル基もしくは硅素結合水素原子のモル比が、０．０１〜０．５である、請求項１に記載のナノ材料充填シリコーン組成物。
【請求項６】
前記ヒドロシリル化硬化可能シリコーン組成物が、ヒドロシリル化触媒、そして任意に、有機溶媒存在下、式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っているシリコーン樹脂と式Ｒ5Ｒ12ＳｉＯ（Ｒ1Ｒ5ＳｉＯ）cＳｉＲ12Ｒ5（ＶＩ）を持っているシリコーンラバーとを反応させていき、可溶反応生成物を形成させることにより、調製された（Ａ’’）ラバー修飾シリコーン樹脂；（Ｂ）平均少なくとも２硅素結合水素原子を１分子当たり、該ラバー修飾シリコーン樹脂を硬化させるに充分な量において持っている有機硅素化合物；ならびに、（Ｃ）触媒量の光活性化ヒドロシリル化触媒を含み、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ｃが、４よりも大きい１，０００までの値を持ち、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、該シリコーン樹脂（Ｉ）が、１分子当たり、平均少なくとも２硅素結合アルケニル基を持ち、該シリコーンラバー（ＶＩ）が、１分子当たり、平均少なくとも２硅素結合水素原子を持ち、そしてシリコーン樹脂（Ｉ）における硅素結合アルケニル基に対する該シリコーンラバー（ＶＩ）における硅素結合水素原子のモル比が、０．０１〜０．５である、請求項１に記載のナノ材料充填シリコーン組成物。
【請求項７】
前記ヒドロシリル化硬化可能シリコーン組成物が、ヒドロシリル化触媒、そして任意に、有機溶媒存在下、式（Ｒ1Ｒ52ＳｉＯ1/2）ｗ（Ｒ52ＳｉＯ2/2）ｘ（Ｒ5ＳｉＯ3/2）ｙ（ＳｉＯ4/2）ｚ（ＩＩＩ）を持っているシリコーン樹脂と式Ｒ1Ｒ22ＳｉＯ（Ｒ22ＳｉＯ）dＳｉＲ22Ｒ1（ＶＩＩ）を持っているシリコーンラバーとを反応させていき、可溶反応生成物を形成させることにより、調製された（Ａ’’’）ラバー修飾シリコーン樹脂；（Ｂ’）平均少なくとも２硅素結合アルケニル基を１分子当たり、該ラバー修飾シリコーン樹脂を硬化させるに充分な量において持っている有機硅素化合物；ならびに、（Ｃ）触媒量の光活性化ヒドロシリル化触媒を含み、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ｄが、４よりも大きい１，０００までの値を持ち、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、該シリコーン樹脂（ＩＩＩ）が、１分子当たり、平均少なくとも２硅素結合水素原子を持ち、該シリコーンラバー（ＶＩＩ）が、１分子当たり、平均少なくとも２硅素結合アルケニル基を持ち、そして該シリコーン樹脂（ＩＩＩ）における硅素結合水素原子に対する該シリコーンラバー（ＶＩＩ）における硅素結合アルケニル基のモル比が、０．０１〜０．５である、請求項１に記載のナノ材料充填シリコーン組成物。
【請求項８】
前記ヒドロシリル化硬化可能シリコーン組成物が更に、（Ｅ）反応性稀釈剤を含み、（ｉ）有機シロキサンを含んでおり、１分子当たり、平均少なくとも２硅素結合アルケニル基を持っており、粘度０．００１〜２Ｐａ・ｓを２５℃において持っており、ここにおいて、（Ｅ）（ｉ）の粘度が、前記シリコーン組成物の前記シリコーン樹脂の粘度の２０％よりも大きくなく、該有機シロキサンが、式（Ｒ1Ｒ22ＳｉＯ1/2）ｍ（Ｒ22ＳｉＯ2/2）ｎ（Ｒ1ＳｉＯ3/2）ｐ（ＳｉＯ4/2）ｑを持ち、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、ｍが、０〜０．８であり、ｎ＝０〜１、ｐ＝０〜０．２５、ｑ＝０〜０．２、ｍ＋ｎ＋ｐ＋ｑ＝１、そして、ｍ＋ｎが、０に等しくなく、但し、ｐ＋ｑ＝０の場合、ｎが、０に等しくなく、これらアルケニル基が、全て終末というわけでなく、ならびに、（ｉｉ）有機水素シロキサンを含んでおり、１分子当たり、平均少なくとも２硅素結合水素原子を持っており、粘度０．００１〜２Ｐａ・ｓを２５℃において持っており、充分な量にあり、（Ｅ）（ｉ）におけるアルケニル基１モル当たり、（Ｅ）（ｉｉ）における硅素結合水素原子０．５〜３モルを与え、ここにおいて、該有機水素シロキサンが、式（ＨＲ12ＳｉＯ1/2）ｓ（Ｒ1ＳｉＯ3/2）ｔ（ＳｉＯ4/2）ｖを持ち、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、ｓが、０．２５〜０．８であり、ｔが、０〜０．５であり、ｖが、０〜０．３であり、ｓ＋ｔ＋ｖ＝１、そして、ｔ＋ｖが、０に等しくない、請求項１〜７のいずれか１項に記載のナノ材料充填シリコーン組成物。
【請求項９】
成分（Ｂ）の前記有機珪素化合物が、式（Ｒ1Ｒ42ＳｉＯ1/2）ｗ（Ｒ42ＳｉＯ2/2）ｘ（Ｒ1ＳｉＯ3/2）ｙ（ＳｉＯ4/2）ｚ（ＩＩ）を持っている有機水素ポリシロキサン樹脂であり、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ4が、Ｒ1もしくは有機シリルアルキル基であり、少なくとも１硅素結合水素原子を持っており、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、これらＲ4基の少なくとも５０モル％が、有機シリルアルキルである、請求項２、４、もしくは６に記載のナノ材料充填シリコーン組成物。
【請求項１０】
前記炭素ナノ材料が、炭素ナノ粒子、繊維状炭素ナノ材料、および層状炭素ナノ材料から選択されている、請求項１に記載のナノ材料充填シリコーン組成物。
【請求項１１】
前記炭素ナノ材料の濃度が、前記ナノ材料充填シリコーン組成物の合計重量に基づき、０．００１〜５０％（ｗ／ｗ）である、請求項１に記載のナノ材料充填シリコーン組成物。
【請求項１２】
シリコーン樹脂フィルムを調製する方法であって、複数の工程：
ナノ材料充填シリコーン組成物を用いて剥離ライナーをコーティングしていき、該シリコーン組成物が：
１分子当たり、平均少なくとも２硅素結合アルケニル基もしくは硅素結合水素原子を持っているシリコーン樹脂、および、光活性化ヒドロシリル化触媒を含んでいるヒドロシリル化硬化可能シリコーン組成物；ならびに
炭素ナノ材料
を含み；
該シリコーン樹脂を硬化させるに充分の線量での波長１５０〜８００ｎｍを持っている放射に該コーティングを晒していくこと
を含む、方法。
【請求項１３】
前記炭素ナノ材料が、炭素ナノ粒子、繊維状炭素ナノ材料、および層状炭素ナノ材料から選択されている、請求項１２に記載の方法。
【請求項１４】
前記炭素ナノ材料の濃度が、前記ナノ材料充填シリコーン組成物の合計重量に基づき、０．００１〜５０％（ｗ／ｗ）である、請求項１２に記載の方法。
【請求項１５】
更に、前記シリコーン樹脂フィルムの少なくとも１部分上で、コーティングを形成させることを含む、請求項１２に記載の方法。
【請求項１６】
前記コーティングが、硬化シリコーン樹脂である、請求項１５に記載の方法。
【請求項１７】
請求項１２もしくは１４の方法に従いながら、調製されたシリコーン樹脂フィルム。
【発明の詳細な説明】
【技術分野】
【０００１】
関連出願に対する相互参照
この出願が、３５Ｕ．Ｓ．Ｃ．§１１９（ｅ）の下、２００６年２月０２日出願された米国仮特許出願第６０／７６４，５０２号の利益を請求する。米国仮特許出願第６０／７６４，５０２号が、本明細書により援用されている。
【０００２】
本発明が、シリコーン樹脂フィルムを調製していくという方法に関しており、特に：
（ｉ）シリコーン樹脂、および、光活性化ヒドロシリル化触媒を含んでいるヒドロシリル化硬化可能シリコーン組成物；ならびに
（ｉｉ）炭素（カーボン）ナノ材料
を含んでいるナノ材料充填シリコーン組成物を用い、剥離ライナーをコーティングしていき；そして
本シリコーン樹脂を硬化させるに充分な線量での１５０〜８００ｎｍの波長を持っている放射に該コーティングを被曝させていく
ことを含んでいる。本発明が、先行している方法に従いながら、調製されたシリコーン樹脂フィルムにも関し、ナノ材料充填シリコーン組成物にも関する。
【背景技術】
【０００３】
シリコーン樹脂が、高い熱安定性、良好な湿気耐性、優れた柔軟性、高い酸素耐性、低い誘電率、および高い透明性を包含している特性の独特の組み合わせの力により、種々の応用において有用である。例えば、シリコーン樹脂が、自動車、電子（エレクトロニクス）、建設、器具、および航空宇宙産業における保護コーティングもしくは誘電コーティングとして広く使用されている。
【発明の開示】
【発明が解決しようとする課題】
【０００４】
シリコーン樹脂コーティングが、種々の基材を保護、絶縁、もしくは結合するのに使用され得るが、自立しているシリコーン樹脂フィルムが、低い引き裂き強さ、高い脆弱さ、低いガラス転移温度、および、高い熱膨張係数による限られた利便性を持つ。結局、向上した機械特性および熱特性を持っている自立しているシリコーン樹脂フィルムを求める必要性が、ある。
【課題を解決するための手段】
【０００５】
本発明が、シリコーン樹脂フィルムを調製していくという方法に関しており、本方法が：
ナノ材料充填シリコーン組成物を用い、剥離ライナーをコーティングしていき；そして
本シリコーン樹脂を硬化させるに充分な線量での１５０〜８００ｎｍの波長を持っている放射に該コーティングを被曝させていく
工程（ステップ）を含んでおり、ここにおいて、本シリコーン組成物が：
１分子当たり、平均少なくとも２硅素結合アルケニル基もしくは硅素結合水素原子を持っているシリコーン樹脂、および、光活性化ヒドロシリル化触媒を含んでいるヒドロシリル化硬化可能シリコーン組成物；ならびに
炭素（カーボン）ナノ材料
を含む。
【０００６】
本発明が、前述した方法に従いながら、調製されたシリコーン樹脂フィルムにも関している。
【０００７】
本発明が更に：
１分子当たり、平均少なくとも２硅素結合アルケニル基もしくは硅素結合水素原子を持っているシリコーン樹脂、および、光活性化ヒドロシリル化触媒を含んでいるヒドロシリル化硬化可能シリコーン組成物；ならびに
炭素（カーボン）ナノ材料
を含んでいるナノ材料充填シリコーン組成物に関している。
【０００８】
本発明の本シリコーン樹脂フィルムが、本炭素（カーボン）ナノ材料のない同一シリコーン組成物から調製されたシリコーン樹脂フィルムに比べたら、低い熱膨張係数、高い引っ張り強度、および、高い弾性率を持つ。また、本充填（つまり、炭素（カーボン）ナノ材料含有）および非充填シリコーン樹脂フィルムが、比肩可能なガラス転移温度を持つが、前者のフィルムが、該ガラス転移に対応している温度範囲における弾性率のより小さな変化を呈する。
【０００９】
本発明の本シリコーン樹脂フィルムが、高い熱安定性、柔軟性、機械強度、および透明度を持っているフィルムを必要としている応用において、有用である。例えば、本シリコーン樹脂フィルムが、柔軟（フレキシブル）な表示装置（ディスプレー）、太陽電池、柔軟（フレキシブル）な電子基板、タッチスクリーン、耐火壁紙、および耐衝撃窓の統合部品として、使用され得る。本フィルムが、透明電極もしくは非透明電極にも適する基材である。
【発明を実施するための最良の形態】
【００１０】
本明細書において使用されたとおり、用語＜＜脂肪族不飽和のない＞＞とは、当該炭化水素（ヒドロカルビル）基もしくはハロゲン置換炭化水素（ヒドロカルビル）基が、脂肪族炭素＝炭素２重結合も炭素≡炭素３重結合も含有しないことを意味する。また、用語＜＜本シリコーン樹脂における基Ｒ2の何モル％が、アルケニルである＞＞が、本樹脂における基Ｒ2の合計モル数に対する本シリコーン樹脂における硅素結合アルケニル基のモル数の比の×１００倍として定義されている。更に、用語＜＜何モル％の本有機水素ポリシロキサン樹脂における基Ｒ4が、有機シリルアルキルである＞＞が、本樹脂における基Ｒ4の合計モル数に対する本有機水素ポリシロキサン樹脂における硅素結合有機シリルアルキル基のモル数の比の×１００倍として定義されている。尚更に、用語＜＜何モル％の本シリコーン樹脂における基Ｒ5が、水素である＞＞が、本樹脂における基Ｒ5の合計モル数に対する本シリコーン樹脂における硅素結合水素原子のモル数の比の×１００倍として定義されている。
【００１１】
本発明に従っているナノ材料充填シリコーン組成物が：
１分子当たり、平均少なくとも２硅素結合アルケニル基もしくは硅素結合水素原子を持っているシリコーン樹脂、および、光活性化ヒドロシリル化触媒を含んでいるヒドロシリル化硬化可能シリコーン組成物；ならびに
炭素（カーボン）ナノ材料
を含む。
【００１２】
本ヒドロシリル化硬化可能シリコーン組成物が、１分子当たり、平均少なくとも２硅素結合アルケニル基もしくは硅素結合水素原子を持っているシリコーン樹脂、ならびに光活性化ヒドロシリル化触媒を含有している如何なるヒドロシリル化硬化可能シリコーン組成物でもあり得る。典型的に、本ヒドロシリル化硬化可能シリコーン組成物が、前述したシリコーン樹脂；該シリコーン樹脂を硬化させるに充分な量における有機硅素化合物；ならびに、触媒量の光活性化ヒドロシリル化触媒を含み、ここで、該有機硅素化合物が、該シリコーン樹脂における硅素結合アルケニル基もしくは硅素結合水素原子と反応していくことのできる、１分子当たり、平均少なくとも２硅素結合水素原子もしくは硅素結合アルケニル基を持つ。
【００１３】
本ヒドロシリル化硬化可能シリコーン組成物の本シリコーン樹脂が典型的に、Ｍおよび／またはＤシロキサン単位（ユニット）との組み合わせにおけるＴおよび／またはＱシロキサン単位（ユニット）を含有しているコポリマー（共重合体）である。更に、本シリコーン樹脂が、ラバー修飾シリコーン樹脂たり得、本ヒドロシリル化硬化可能シリコーン組成物の第５実施形態および第６実施形態に関して、下で記載された。
【００１４】
第１実施形態に従いながら、本ヒドロシリル化硬化可能シリコーン組成物が、（Ａ）式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っているシリコーン樹脂；（Ｂ）本シリコーン樹脂を硬化させるに充分な量における平均少なくとも２硅素結合水素原子を１分子当たり、持っている有機硅素化合物；ならびに、（Ｃ）触媒量の光活性化ヒドロシリル化触媒を含み；式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、本シリコーン樹脂が、平均少なくとも２硅素結合アルケニル基を１分子当たり、持つ。
【００１５】
成分（Ａ）が、式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っている少なくとも１種のシリコーン樹脂であり、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニル基であり、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、該シリコーン樹脂が、１分子当たり、平均少なくとも２硅素結合アルケニル基を持つ。
【００１６】
Ｒ1により表された炭化水素（ヒドロカルビル）基およびハロゲン置換炭化水素（ヒドロカルビル）基が、脂肪族不飽和のない、典型的に、１〜１０炭素原子、あるいは１〜６炭素原子を持つ。少なくとも３炭素原子を含有している非環状炭化水素（ヒドロカルビル）基および非環状ハロゲン置換炭化水素（ヒドロカルビル）基が、分岐状もしくは非分岐状構造を持ち得る。Ｒ1により表された炭化水素（ヒドロカルビル）基の例が、メチル、エチル、プロピル、１−メチルエチル、ブチル、１−メチルプロピル、２−メチルプロピル、１，１−ジメチルエチル、ペンチル、１−メチルブチル、１−エチルプロピル、２−メチルブチル、３−メチルブチル、１，２−ジメチルプロピル、２，２−ジメチルプロピル、ヘキシル、ヘプチル、オクチル、ノニル、およびデシルのようなアルキル；シクロペンチル、シクロヘキシル、およびメチルシクロヘキシルのようなシクロアルキル；フェニルおよびナフチルのようなアリール；トリルおよびキシリルのようなアルカリール（アルキルアリール）；ならびに、ベンジルおよびフェネチルのようなアラルキル（アリールアルキル）を包含するが、これらに限られていない。Ｒ1により表されたハロゲン置換炭化水素（ヒドロカルビル）基の例が、３，３，３−トリフルオロプロピル、３−クロロプロピル、クロロフェニル、ジクロロフェニル、２，２，２−トリフルオロエチル、２，２，３，３−テトラフルオロプロピル、および２，２，３，３，４，４，５，５−オクタフルオロペンチルを包含するが、これらに限られていない。
【００１７】
Ｒ2により表されたアルケニル基が、同一でも異なっていてもよいが、典型的に、２〜約１０炭素原子、あるいは２〜６炭素原子を持ち、ビニル、アリル、ブテニル、ヘキセニル、およびオクチルにより例示されているが、これらに限られていない。
【００１８】
本シリコーン樹脂の式（Ｉ）において、下付き文字ｗ、ｘ、ｙ、およびｚが、モル分率である。下付き文字ｗが典型的に、０〜０．８、あるいは０．０２〜０．７５、あるいは０．０５〜０．３の値を持ち；下付き文字ｘが典型的に、０〜０．６、あるいは０〜０．４５、あるいは０〜０．２５の値を持ち；下付き文字ｙが典型的に、０〜０．９９、あるいは０．２５〜０．８、あるいは０．５〜０．８の値を持ち；下付き文字ｚが典型的に、０〜０．３５、あるいは０〜０．２５、あるいは０〜０．１５の値を持つ。また、比ｙ＋ｚ／（ｗ＋ｘ＋ｙ＋ｚ）が典型的に、０．２〜０．９９、あるいは０．５〜０．９５、あるいは０．６５〜０．９である。更に、比ｗ＋ｘ／（ｗ＋ｘ＋ｙ＋ｚ）が典型的に、０．０１〜０．８０、あるいは０．０５〜０．５、あるいは０．１〜０．３５である。
【００１９】
典型的に、本シリコーン樹脂におけるＲ2基の少なくとも５０モル％、あるいは少なくとも６５モル％、あるいは少なくとも８０モル％が、アルケニル基である。
【００２０】
本シリコーン樹脂が典型的に、５００〜５０，０００、あるいは５００〜１０，０００、あるいは１，０００〜３，０００の数平均分子量（Ｍｎ）を持ち、ここで、該分子量が、屈折率検出器および標準シリコーン樹脂（ＭＱ）を用いながら、ゲル濾過クロマトグラフィーにより、求められている。
【００２１】
２５℃での本シリコーン樹脂の粘度が典型的に、０．０１〜１００，０００Ｐａ．ｓ、あるいは０．１〜１０，０００Ｐａ．ｓ、あるいは１〜１００Ｐａ．ｓである。
【００２２】
本シリコーン樹脂が典型的に、29ＳｉＮＭＲにより、求められたとおり、１０％（ｗ／ｗ）未満、あるいは５％（ｗ／ｗ）未満、あるいは２％（ｗ／ｗ）未満の硅素結合水酸基を含有する。
【００２３】
本シリコーン樹脂が、Ｒ1Ｒ22ＳｉＯ1/2単位（つまり、Ｍユニット）および／またはＲ22ＳｉＯ2/2単位（つまり、Ｄユニット）の組み合わせにおいて、Ｒ1ＳｉＯ3/2単位（つまり、Ｔユニット）および／またはＳｉＯ4/2単位（つまり、Ｑユニット）を含有し、式中、Ｒ1およびＲ2が、上で記載例示されたとおりである。例えば、本シリコーン樹脂が、ＤＴ樹脂、ＭＴ樹脂、ＭＤＴ樹脂、ＤＴＱ樹脂、ＭＴＱ樹脂、ＭＤＴＱ樹脂、ＤＱ樹脂、ＭＱ樹脂、ＤＴＱ樹脂、ＭＴＱ樹脂、もしくはＭＤＱ樹脂たり得る。
【００２４】
シリコーン樹脂の例が、以降の複数の式：
（Ｖｉ2ＭｅＳｉＯ1/2）0.25（ＰｈＳｉＯ3/2）0.75、（ＶｉＭｅ2ＳｉＯ1/2）0.25（ＰｈＳｉＯ3/2）0.75、（ＶｉＭｅ2ＳｉＯ1/2）0.25（ＭｅＳｉＯ3/2）0.25（ＰｈＳｉＯ3/2）0.50、（ＶｉＭｅ2ＳｉＯ1/2）0.15（ＰｈＳｉＯ3/2）0.75（ＳｉＯ4/2）0.1、および（Ｖｉ2ＭｅＳｉＯ1/2）0.15（ＶｉＭｅ2ＳｉＯ1/2）0.1（ＰｈＳｉＯ3/2）0.75
を持っている樹脂を包含するが、これらに限られておらず、式中、Ｍｅが、メチルであり、Ｖｉが、ビニルであり、Ｐｈが、フェニルであり、そして括弧の外側の数字の下付き文字が、モル分率を指定する。また、先行している複数の式中、単位（ユニット）配列が、特定されていない。
【００２５】
成分（Ａ）が、単一シリコーン樹脂、もしくは、各々上記したとおりの２種以上の異なるシリコーン樹脂を含んでいる混合物たり得る。
【００２６】
シリコーン樹脂を調製していくという方法が、当業界において、よく知られており；これらの樹脂の多くが、商業的に入手可能である（市販されている）。シリコーン樹脂が典型的に、トルエンのような有機溶媒中、クロロシラン前駆体の適切な混合物を同時加水分解していくことにより、調製されている。例えば、本質的に、Ｒ1Ｒ22ＳｉＯ1/2単位（ユニット）およびＲ1ＳｉＯ3/2単位（ユニット）からなっているシリコーン樹脂が、トルエン中、式Ｒ1Ｒ22ＳｉＣｌを持っている化合物と式Ｒ1ＳｉＣｌ3を持っている化合物とを同時加水分解していくことにより、調製され得、式中、Ｒ1およびＲ2が、上で定義例示されたとおりである。この塩酸およびシリコーン加水分解体が、分離されており、該加水分解体が、水洗されており、残渣の酸を除き、穏やかな縮合触媒存在下、熱せられ、該樹脂を要件の粘度にまで＜＜粘り強くさせる＞＞。もし望まれたら、該樹脂が更に、縮合触媒を有機溶媒中、用いて処理され得、硅素結合水酸基含量を抑える。あるいは、−Ｂｒ、−Ｉ、−ＯＣＨ3、−ＯＣ（Ｏ）ＣＨ3、−Ｎ（ＣＨ3）2、−ＮＨＣＯＣＨ3、および−ＳＣＨ3のような、クロロ以外の加水分解可能基を含有しているシランが、本同時加水分解反応における出発原料として利用され得る。本樹脂生成物特性が、シランのタイプ、シランのモル比、その縮合度、およびその加工条件に依る。
【００２７】
成分（Ｂ）が、成分（Ａ）の本シリコーン樹脂を硬化させるに充分な量において、１分子当たり、平均少なくとも２硅素結合水素原子を持っている少なくとも１種の有機硅素化合物である。
【００２８】
本有機硅素化合物が、１分子当たり、平均少なくとも２硅素結合水素原子、あるいは、１分子当たり、少なくとも３硅素結合水素原子を持つ。一般的に、成分（Ａ）における１分子当たりの硅素結合アルケニル基の平均数と成分（Ｂ）における１分子当たりの硅素結合水素原子の平均数との和が、４よりも大きい場合、架橋が、起きると理解されている。
【００２９】
本有機硅素化合物が、ある１有機水素シランもしくはある１有機水素シロキサンたり得る。本有機水素シランが、モノシラン、ジシラン、トリシラン、もしくはポリシランたり得る。同様に、本有機水素シロキサンが、ジシロキサン、トリシロキサン、もしくはポリシロキサンたり得る。本有機硅素化合物の構造が、線状、分岐状、環状、もしくは樹脂状たり得る。シクロシランおよびシクロシロキサンが典型的に、３〜１２硅素原子、あるいは３〜１０硅素原子、あるいは３〜４硅素原子を持つ。非環状ポリシランおよび非環状ポリシロキサンにおいて、その硅素結合水素原子が、終末の位置において、途中の位置において、もしくは、終末の位置と途中の位置との両方において、位置され得る。
【００３０】
有機水素シランの例が、ジフェニルシラン、２−クロロエチルシラン、ビス［（ｐ−ジメチルシリル）フェニル］エーテル、１，４−ジメチルジシリルエタン、１，３，５−トリス（ジメチルシリル）ベンゼン、１，３，５−トリメチル−１，３，５−トリシラン、ポリ（メチルシリレン）フェニレン、およびポリ（メチルシリレン）メチレンを包含するが、これらに限られていない。
【００３１】
本有機水素シランが、式ＨＲ12Ｓｉ−Ｒ3−ＳｉＲ12Ｈをも持ち得、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ3が：
【００３２】
【化１】
2009525383.tif 000002
【００３３】
から選択されたある１式を持っている、脂肪族不飽和のない、炭化水素（ヒドロカルビレン）基であり、式中、ｇが、１〜６である。Ｒ1により表された炭化水素（ヒドロカルビル）基およびハロゲン置換炭化水素（ヒドロカルビル）基が、成分（Ａ）の本シリコーン樹脂に関して、上で定義例示されたとおりである。
【００３４】
式中、Ｒ1およびＲ3が、上で記載例示されたとおりである式ＨＲ12Ｓｉ−Ｒ3−ＳｉＲ12Ｈを持っている有機水素シランの例が、以降の複数の式：
【００３５】
【化２】
2009525383.tif 000003
【００３６】
を持っているシランを包含するが、これらに限られていない。
【００３７】
有機水素シロキサンの例が、１，１，３，３−テトラメチルジシロキサン、１，１，３，３−テトラフェニルジシロキサン、フェニルトリス（ジメチルシロキシ）シラン、１，３，５−トリメチルシクロトリシロキサン、トリメチルシロキシ終結化ポリ（メチル水素シロキサン）、トリメチルシロキシ終結化ポリ（ジメチルシロキサン／メチル水素シロキサン）、ジメチル水素シロキシ終結化ポリ（メチル水素シロキサン）、ならびに、本質的に、ＨＭｅ2ＳｉＯ1/2単位（ユニット）、Ｍｅ3ＳｉＯ1/2単位（ユニット）、およびＳｉＯ4/2単位（ユニット）からなっている樹脂を包含するが、これらに限られておらず、式中、Ｍｅが、メチルである。
【００３８】
本有機水素シロキサンが、式（Ｒ1Ｒ42ＳｉＯ1/2）ｗ（Ｒ42ＳｉＯ2/2）ｘ（Ｒ1ＳｉＯ3/2）ｙ（ＳｉＯ4/2）ｚ（ＩＩ）を持っている有機水素ポリシロキサン樹脂でもあり得、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ4が、Ｒ1もしくは有機シリルアルキル基であり、少なくとも１硅素結合水素原子を持っており、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、これらＲ4基の少なくとも５０モル％が、有機シリルアルキルである。
【００３９】
Ｒ1により表された炭化水素（ヒドロカルビル）基およびハロゲン置換炭化水素（ヒドロカルビル）基が、成分（Ａ）の本シリコーン樹脂に関して、上で記載例示されたとおりである。Ｒ4により表された有機シリルアルキル基の例が、以降の複数の式：
【００４０】
【化３】
2009525383.tif 000004
および−ＣＨ2ＣＨ2ＳｉＭｅＰｈＯＳｉＰｈ（ＯＳｉＭｅＰｈＨ）2を持っている基を包含するが、これらに限られておらず、式中、Ｍｅが、メチルであり、Ｐｈが、フェニルであり、そして下付き文字ｎが、２〜１０の値を持つ。
【００４１】
本有機水素ポリシロキサン樹脂の式（ＩＩ）において、下付き文字ｗ、ｘ、ｙ、およびｚが、モル分率である。下付き文字ｗが典型的に、０〜０．８、あるいは０．０２〜０．７５、あるいは０．０５〜０．３の値を持ち；下付き文字ｘが典型的に、０〜０．６、あるいは０〜０．４５、あるいは０〜０．２５の値を持ち；下付き文字ｙが典型的に、０〜０．９９、あるいは０．２５〜０．８、あるいは０．５〜０．８の値を持ち；下付き文字ｚが典型的に、０〜０．３５、あるいは０〜０．２５、あるいは０〜０．１５の値を持つ。また、比ｙ＋ｚ／（ｗ＋ｘ＋ｙ＋ｚ）が典型的に、０．２〜０．９９、あるいは０．５〜０．９５、あるいは０．６５〜０．９である。更に、比ｗ＋ｘ／（ｗ＋ｘ＋ｙ＋ｚ）が典型的に、０．０１〜０．８０、あるいは０．０５〜０．５、あるいは０．１〜０．３５である。
【００４２】
典型的に、本有機水素ポリシロキサン樹脂におけるＲ4基の、少なくとも５０モル％、あるいは少なくとも６５％、あるいは８０モル％が、少なくとも１硅素結合水素原子を持っている有機シリルアルキル基である。
【００４３】
本有機水素ポリシロキサン樹脂が典型的に、５００〜５０，０００、あるいは５００〜１０，０００、あるいは１，０００〜３，０００の数平均分子量（Ｍｎ）を持ち、ここで、該分子量が、屈折率検出器および標準シリコーン樹脂（ＭＱ）を用いながら、ゲル濾過クロマトグラフィーにより、求められている。
【００４４】
本有機水素ポリシロキサン樹脂が典型的に、29ＳｉＮＭＲにより、求められたとおり、１０％（ｗ／ｗ）未満、あるいは５％（ｗ／ｗ）未満、あるいは２％（ｗ／ｗ）未満の硅素結合水酸基を含有する。
【００４５】
本有機水素ポリシロキサン樹脂が、Ｒ1Ｒ42ＳｉＯ1/2単位（つまり、Ｍユニット）および／またはＲ42ＳｉＯ2/2単位（つまり、Ｄユニット）との組み合わせにおいて、Ｒ1ＳｉＯ3/2単位（つまり、Ｔユニット）および／またはＳｉＯ4/2単位（つまり、Ｑユニット）を含有し、式中、Ｒ1およびＲ4が、上で記載例示されたとおりである。例えば、本有機水素ポリシロキサン樹脂が、ＤＴ樹脂、ＭＴ樹脂、ＭＤＴ樹脂、ＤＴＱ樹脂、ＭＴＱ樹脂、ＭＤＴＱ樹脂、ＤＱ樹脂、ＭＱ樹脂、ＤＴＱ樹脂、ＭＴＱ樹脂、もしくはＭＤＱ樹脂たり得る。
【００４６】
有機水素ポリシロキサン樹脂の例が、以降の複数の式：
（（ＨＭｅ2ＳｉＣ6Ｈ4ＳｉＭｅ2ＣＨ2ＣＨ2）2ＭｅＳｉＯ1/2）0.12（ＰｈＳｉＯ3/2）0.88；
（（ＨＭｅ2ＳｉＣ6Ｈ4ＳｉＭｅ2ＣＨ2ＣＨ2）2ＭｅＳｉＯ1/2）0.17（ＰｈＳｉＯ3/2）0.83；
（（ＨＭｅ2ＳｉＣ6Ｈ4ＳｉＭｅ2ＣＨ2ＣＨ2）2ＭｅＳｉＯ1/2）0.17（ＭｅＳｉＯ3/2）0.17（ＰｈＳｉＯ3/2）0.66；
（（ＨＭｅ2ＳｉＣ6Ｈ4ＳｉＭｅ2ＣＨ2ＣＨ2）2ＭｅＳｉＯ1/2）0.17（ＭｅＳｉＯ3/2）0.15（ＰｈＳｉＯ3/2）0.75（ＳｉＯ4/2）0.10；および
（（ＨＭｅ2ＳｉＣ6Ｈ4ＳｉＭｅ2ＣＨ2ＣＨ2）2ＭｅＳｉＯ1/2）0.08（（ＨＭｅ2ＳｉＣ6Ｈ4ＳｉＭｅ2ＣＨ2ＣＨ2）Ｍｅ2ＳｉＯ1/2）0.06（ＰｈＳｉＯ3/2）0.86
を持っている樹脂を包含するが、これらに限られておらず、式中、Ｍｅが、メチルであり、Ｐｈが、フェニルであり、Ｃ6Ｈ4が、パラ（ｐ−）フェニレン基を指定し、そして括弧の外側の数字の下付き文字が、モル分率を指定する。また、先行している複数の式中、複数の単位の配列が、特定されていない。
【００４７】
成分（Ｂ）が、単一有機硅素化合物、もしくは、各々上記したとおりの２種以上の異なる有機硅素化合物を含んでいる混合物たり得る。例えば、成分（Ｂ）が、単一有機水素シラン、２種の異なる有機水素シランの混合物、単一有機水素シロキサン、２種の異なる有機水素シロキサンの混合物、もしくは、ある１有機水素シランとある１有機水素シロキサンとの混合物たり得る。特に、成分（Ｂ）が、成分（Ｂ）の合計重量に基づき、少なくとも０．５％（ｗ／ｗ）、あるいは少なくとも５０％（ｗ／ｗ）、あるいは少なくとも７５％（ｗ／ｗ）の式（ＩＩ）を持っている本有機水素ポリシロキサン樹脂、ならびに、有機水素シランおよび／または有機水素シロキサンを含んでいる混合物たり得、後者が、本有機水素ポリシロキサン樹脂とは異なる。
【００４８】
成分（Ｂ）濃度が、成分（Ａ）の本シリコーン樹脂を硬化（架橋）させるに充分である。成分（Ｂ）の精確な量が、望まれた硬化度に依り、これが一般的に、成分（Ａ）における硅素結合アルケニル基モル数に対する成分（Ｂ）における硅素結合水素原子モル数の比が、増加するに連れ、増加する。成分（Ｂ）濃度が典型的に、成分（Ａ）における硅素結合アルケニル基１モル当たり、０．４〜２モルの硅素結合水素原子、あるいは０．８〜１．５モルの硅素結合水素原子、あるいは０．９〜１．１モルの硅素結合水素原子を与えるに充分である。
【００４９】
硅素結合水素原子を含有している有機硅素化合物を調製していくという方法が、当業界において、よく知られている。例えば、有機水素シランが、アルキルハロゲン化物もしくはアリールハロゲン化物とのグリニャール試薬の反応により、調製され得る。特に、式ＨＲ12Ｓｉ−Ｒ3−ＳｉＲ12Ｈを持っている有機水素シランが、エーテル中、マグネシウムを用いて式Ｒ3Ｘ2を持っているアリール二ハロゲン化物を処理していくことにより、調製され得、対応しているグリニャール試薬を生成させ、次いで、当該グリニャール試薬を式ＨＲ12ＳｉＣｌを持っているクロロシランを用いて処理していくが、式中、Ｒ1およびＲ3が、上で記載例示されたとおりである。
【００５０】
有機ハロシラン加水分解縮合のような、有機水素シロキサンを調製していくという方法も、当業界においてよく知られている。
【００５１】
加えて、式（ＩＩ）を持っている本有機水素ポリシロキサン樹脂が、（ａ）式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っているシリコーン樹脂を（ｂ）平均２〜４硅素結合水素原子を１分子当たり、および、分子量１，０００未満を持っている有機硅素化合物と（ｃ）ヒドロシリル化触媒、そして任意に、（ｄ）有機溶媒存在下、反応させていくことにより、調製され得、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、本シリコーン樹脂（ａ）が、１分子当たり、平均少なくとも２硅素結合アルケニル基を持ち、そして（ａ）におけるアルケニル基に対する（ｂ）における硅素結合水素原子のモル比が、１．５〜５である。
【００５２】
シリコーン樹脂（ａ）が、本シリコーン組成物の成分（Ａ）に関して、上で記載例示されたとおりである。シリコーン樹脂（ａ）が、本ヒドロシリル化硬化可能シリコーン組成物における成分（Ａ）として使用された本シリコーン樹脂と同一もしくはこれとは異なり得る。
【００５３】
有機硅素化合物（ｂ）が、１分子当たり、平均２〜４硅素結合水素原子を持っている少なくとも１種の有機硅素化合物である。あるいは、本有機硅素化合物が、１分子当たり、平均２〜３硅素結合水素原子を持つ。本有機硅素化合物が典型的に、分子量１，０００未満、あるいは７５０未満、あるいは５００未満を持つ。本有機硅素化合物における硅素結合有機基が、炭化水素（ヒドロカルビル）基およびハロゲン置換炭化水素（ヒドロカルビル）基から選択されており、脂肪族不飽和が、両方ともなく、成分（Ａ）の本シリコーン樹脂の式中におけるＲ1に関して、上で記載例示されたとおりである。
【００５４】
有機硅素化合物（ｂ）が、ある１有機水素シランもしくはある１有機水素シロキサンたり得る。該有機水素シランが、モノシラン、ジシラン、トリシラン、もしくはポリシランたり得る。同様に、該有機水素シロキサンが、ジシロキサン、トリシロキサン、もしくはポリシロキサンたり得る。本有機硅素化合物の構造が、線状、分岐状、もしくは環状たり得る。シクロシランおよびシクロシロキサンが典型的に、３〜１２硅素原子、あるいは３〜１０硅素原子、あるいは３〜４硅素原子を持つ。非環状ポリシランおよび非環状ポリシロキサンにおいて、その硅素結合水素原子が、終末の位置において、途中の位置において、もしくは、終末の位置と途中の位置との両方において、位置され得る。
【００５５】
有機水素シランの例が、ジフェニルシラン、２−クロロエチルシラン、ビス［（ｐ−ジメチルシリル）フェニル］エーテル、１，４−ジメチルジシリルエタン、１，３，５−トリス（ジメチルシリル）ベンゼン、および１，３，５−トリメチル−１，３，５−トリシランを包含するが、これらに限られていない。該有機水素シランが、式ＨＲ12Ｓｉ−Ｒ3−ＳｉＲ12Ｈも持ち得、式中、Ｒ1およびＲ3が、上で記載例示されたとおりである。
【００５６】
有機水素シロキサンの例が、１，１，３，３−テトラメチルジシロキサン、１，１，３，３−テトラフェニルジシロキサン、フェニルトリス（ジメチルシロキシ）シラン、および１，３，５−トリメチルシクロトリシロキサンを包含するが、これらに限られていない。
【００５７】
有機硅素化合物（ｂ）が、単一有機硅素化合物、もしくは、各々上記したとおりの２種以上の異なる有機硅素化合物を含んでいる混合物たり得る。例えば、成分（Ｂ）が、単一有機水素シラン、２種以上の異なる有機水素シランの混合物、単一有機水素シロキサン、２種以上の異なる有機水素シロキサンの混合物、もしくは、ある１有機水素シランとある１有機水素シロキサンとの混合物たり得る。
【００５８】
上記したアルキルハロゲン化物もしくはアリールハロゲン化物とのグリニャール試薬の反応のような、有機水素シランを調製していくという方法が、当業界においてよく知られている。同様に、有機ハロシラン加水分解縮合のような、有機水素シロキサンを調製していくという方法が、当業界においてよく知られている。
【００５９】
ヒドロシリル化触媒（ｃ）が、白金族金属（例えば、白金、ロジウム、ルテニウム、パラジウム、オスミウム、およびイリジウム）、もしくは、白金族金属を含有している化合物を含んでいるよく知られたヒドロシリル化触媒のいずれかであり得る。好ましくは、本白金族金属が、白金であり、ヒドロシリル化反応におけるその高い活性に基づいた。
【００６０】
ヒドロシリル化触媒が、本明細書において援用されている米国特許第３，４１９，５９３号明細書においてＷｉｌｌｉｎｇにより開示された塩化白金酸とある特定のビニル含有有機シロキサンとの錯体を包含する。このタイプの触媒が、塩化白金酸と１，３−ジエテニル−１，１，３，３−テトラメチルジシロキサンとの反応生成物である。
【００６１】
本ヒドロシリル化触媒が、その表面上で白金族金属を持っている固体担持体を含んでいる担持ヒドロシリル化触媒でもあり得る。担持触媒が便利に、例えば、本反応混合物を濾過していくことにより、本有機水素ポリシロキサン樹脂生成物から分離され得る。担持触媒の例が、白金−炭素（Ｐｔ−Ｃ）、パラジウム−炭素（パラ炭、Ｐｄ−Ｃ）、ルテニウム−炭素（Ｒｕ−Ｃ）、ロジウム−炭素（Ｒｈ−Ｃ）、白金−シリカ、パラジウム−シリカ、白金−アルミナ、パラジウム−アルミナ、およびルテニウム−アルミナを包含するが、これらに限られていない。
【００６２】
有機溶媒（ｄ）が、少なくとも１種の有機溶媒である。該有機溶媒が、本方法の条件下、シリコーン樹脂（ａ）とも有機硅素化合物（ｂ）とも本有機水素ポリシロキサン樹脂とも反応しない如何なる非プロトンもしくは双極（ダイポーラー）非プロトン有機溶媒でもあり得、成分（ａ）、成分（ｂ）、および本有機水素ポリシロキサン樹脂と混和可能である。
【００６３】
有機溶媒の例が、ｎ−ペンタン、ヘキサン、ｎ−ヘプタン、イソオクタン、およびドデカンのような飽和脂肪族炭化水素；シクロペンタンおよびシクロヘキサンのようなシクロ脂肪族炭化水素；ベンゼン、トルエン、キシレン、およびメシチレンのような芳香族炭化水素；テトラヒドロフラン（ＴＨＦ）およびジオキサンのような環状エーテル；メチルイソブチルケトン（ＭＩＢＫ）のようなケトン；トリクロロエタンのようなハロゲン化アルカン；ならびに、ブロモベンゼンおよびクロロベンゼンのようなハロゲン化芳香族炭化水素を包含するが、これらに限られていない。有機溶媒（ｄ）が、単一有機溶媒、もしくは、各々上記したとおりの２種以上の異なる有機溶媒を含んでいる混合物たり得る。
【００６４】
本反応が、ヒドロシリル化反応に適する如何なる標準反応容器においても完遂され得る。適切な反応容器が、ガラス反応容器およびテフロン（登録商標）（Ｔｅｆｌｏｎ）裏打ちガラス反応容器を包含する。好ましくは、該反応容器が、攪拌のような煽動手段を備え付けられている。また、好ましくは、本反応が、湿気非存在下、窒素もしくはアルゴンのような不活性雰囲気において完遂されている。
【００６５】
本シリコーン樹脂、有機硅素化合物、ヒドロシリル化触媒、そして任意に、有機溶媒が、如何なる順においても組み合わされ得る。典型的に、有機硅素化合物（ｂ）およびヒドロシリル化触媒（ｃ）が、本シリコーン樹脂（ａ）、そして任意に、有機溶媒（ｄ）導入前、組み合わされている。
【００６６】
本反応が典型的に、０〜１５０℃、あるいは室温（〜２３±２℃）〜１１５℃の温度において完遂されている。該温度が、０℃未満である場合、反応速度が典型的に、非常に遅い。
【００６７】
本反応時間が、幾つかの要因因子に依り、本シリコーン樹脂および本有機硅素化合物の構造、ならびにその（反応）温度のようなものである。反応時間が典型的に、室温（〜２３±２℃）〜１５０℃の温度において１〜２４時間である。最適反応時間が、下の実施例の節（セクション）において説明された方法を使用しながら、日常（ルーティーン）の実験作業により、求められ得る。
【００６８】
シリコーン樹脂（ａ）におけるアルケニル基に対する有機硅素化合物（ｂ）における硅素結合水素原子のモル比が典型的に、１．５〜５、あるいは１．７５〜３、あるいは２〜２．５である。
【００６９】
ヒドロシリル化触媒（ｃ）濃度が、有機硅素化合物（ｂ）とのシリコーン樹脂（ａ）の付加反応を触媒するに充分である。典型的に、ヒドロシリル化触媒（ｃ）濃度が、０．１〜１，０００ｐｐｍの白金族金属、あるいは１〜５００ｐｐｍの白金族金属、あるいは５〜１５０ｐｐｍの白金族金属を与えるに充分であり、シリコーン樹脂（ａ）および有機硅素化合物（ｂ）の重量の組み合わせに基づいた。反応速度が、０．１ｐｐｍの白金族金属を下回ると非常に遅い。１，０００ｐｐｍよりも多い白金族金属の使用が結果的に、反応速度における認められる増加を全く与えず、これゆえ、非経済的である。
【００７０】
有機溶媒（ｄ）濃度が典型的に、０〜９９％（ｗ／ｗ）、あるいは３０〜８０％（ｗ／ｗ）、あるいは４５〜６０％（ｗ／ｗ）であり、本反応混合物の合計重量に基づいた。
【００７１】
本有機水素ポリシロキサン樹脂が、本ヒドロシリル化硬化可能シリコーン組成物の第１実施形態における単離も精製もなく、使用され得、あるいは、本樹脂が、従来のエバポレーションの方法により、本溶媒の殆どから分離され得る。例えば、本反応混合物が、減圧下、熱せられ得る。更に、本有機水素ポリシロキサン樹脂を調製するのに使用された本ヒドロシリル化触媒が、上記した担持触媒である場合、本樹脂が容易に、本反応混合物を濾過していくことにより、本ヒドロシリル化触媒から分離され得る。
【００７２】
本ヒドロシリル化硬化可能シリコーン組成物の成分（Ｃ）が、少なくとも１種の光活性化ヒドロシリル化触媒である。本光活性化ヒドロシリル化触媒が、１５０〜８００ｎｍの波長を持っている放射に対する被曝の際、成分（Ｂ）との成分（Ａ）のヒドロシリル化を触媒していくことのできる如何なるヒドロシリル化触媒でもあり得る。本光活性化ヒドロシリル化触媒が、白金族金属、もしくは、白金族金属を含有している化合物を含んでいるよく知られたヒドロシリル化触媒のいずれかであり得る。これら白金族金属が、白金、ロジウム、ルテニウム、パラジウム、オスミウム、およびイリジウムを包含する。典型的に、本白金族金属が、白金であり、ヒドロシリル化反応におけるその高い活性に基づいた。本発明の本シリコーン組成物における使用に関する特定の光活性化ヒドロシリル化触媒の適切さが容易に、下の実施例の節（セクション）における方法を使用しながら、日常（ルーティーン）の実験作業により、求められ得る。
【００７３】
光活性化ヒドロシリル化触媒の例が、白金（ＩＩ）ビス（２，４−ペンタンジオアート）、白金（ＩＩ）ビス（２，４−ヘキサンジオアート）、白金（ＩＩ）ビス（２，４−ヘプタンジオアート）、白金（ＩＩ）ビス（１−フェニル−１，３−ブタンジオアート）、白金（ＩＩ）ビス（１，３−ジフェニル−１，３−プロパンジオアート）、白金（ＩＩ）ビス（１，１，１，５，５，５−ヘキサフルオロ−２，４−ペンタンジオアート）のような白金（ＩＩ）β−ジケトナート錯体；（Ｃｐ）トリメチル白金、（Ｃｐ）エチルジメチル白金、（Ｃｐ）トリエチル白金、（クロロ−Ｃｐ）トリメチル白金、および（トリメチルシリル−Ｃｐ）トリメチル白金のような（η−シクロペンタジエニル）トリアルキル白金錯体、式中、Ｃｐが、シクロペンタジエニルを表す；Ｐｔ［Ｃ6Ｈ5ＮＮＮＯＣＨ3］4、Ｐｔ［ｐ−ＣＮ−Ｃ6Ｈ4ＮＮＮＯＣ6Ｈ11］4、Ｐｔ［ｐ−Ｈ3ＣＯＣ6Ｈ4ＮＮＮＯＣ6Ｈ11］4、Ｐｔ［ｐ−ＣＨ3（ＣＨ2）ｘ−Ｃ6Ｈ4ＮＮＮＯＣＨ3］4、１，５−シクロオクタジエン．Ｐｔ［ｐ−ＣＮ−Ｃ6Ｈ4ＮＮＮＯＣ6Ｈ11］2、１，５−シクロオクタジエン．Ｐｔ［ｐ−ＣＨ3Ｏ−Ｃ6Ｈ4ＮＮＮＯＣＨ3］2、［（Ｃ6Ｈ5）3Ｐ］3Ｒｈ［ｐ−ＣＮ−Ｃ6Ｈ4ＮＮＮＯＣ6Ｈ11］、およびＰｄ［ｐ−ＣＨ3（ＣＨ2）ｘ−Ｃ6Ｈ4ＮＮＮＯＣＨ3］2のようなトリアゼンオキシド−遷移金属錯体、式中、ｘが、１、３、５、１１、もしくは１７；（η4−１，５−シクロオクタジエニル）ジフェニル白金、（η4−１，３，５，７−シクロオクタテトラエニル）ジフェニル白金、（η4−２，５−ノルボラジエニル）ジフェニル白金、（η4−１，５−シクロオクタジエニル）ビス（４−ジメチルアミノフェニル）白金、（η4−１，５−シクロオクタジエニル）ビス（４−アセチルフェニル）白金、および（η4−１，５−シクロオクタジエニル）ビス（４−トリフルオロメチルフェニル）白金のような（η−ジオレフィン）（σ−アリール）白金錯体を包含するが、これらに限られていない。好ましくは、該光活性化ヒドロシリル化触媒が、Ｐｔ（ＩＩ）β−ジケトナート錯体であり、より好ましくは、該触媒が、白金（ＩＩ）ビス（２，４−ペンタンジオアート）である。
【００７４】
成分（Ｃ）が、単一光活性化ヒドロシリル化触媒、もしくは、２種以上の異なる光活性化ヒドロシリル化触媒を含んでいる混合物たり得る。
【００７５】
成分（Ｃ）濃度が、下の方法において記載されたとおり、放射に対する被曝の際、成分（Ｂ）との成分（Ａ）の付加反応を触媒するに充分である。成分（Ｃ）濃度が、成分（Ａ）および（Ｂ）の重量の組み合わせに基づいたら、典型的に、０．１〜１，０００ｐｐｍの白金族金属、あるいは０．５〜１００ｐｐｍの白金族金属、あるいは１〜２５ｐｐｍの白金族金属を与えるに充分である。硬化速度が、１ｐｐｍの白金族金属を下回ると非常に遅い。１００ｐｐｍよりも多い白金族金属の使用が結果的に、硬化速度における認められる増加を全く与えず、これゆえ、非経済的である。
【００７６】
光活性化ヒドロシリル化触媒を調製していくという方法が、当業界においてよく知られている。例えば、白金（ＩＩ）β−ジケトナートを調製していくという方法が、Ｇｕｏらにより、報告されている（素材化学（材料化学、Ｃｈｅｍｉｓｔｒｙ  ｏｆ  Ｍａｔｅｒｉａｌｓ）、１９９８年、１０、５３１〜５３６）。（η−シクロペンタジエニル）トリアルキル白金錯体を調製していくという方法が、米国特許第４，５１０，０９４号明細書において開示されている。トリアゼンオキシド−遷移金属錯体を調製していくという方法が、米国特許第５，４９６，９６１号明細書において開示されている。そして、（η−ジオレフィン）（σ−アリール）白金錯体を調製していくという方法が、米国特許第４，５３０，８７９号明細書において教えられている。
【００７７】
第２実施形態に従いながら、本ヒドロシリル化硬化可能シリコーン組成物が、（Ａ’）式（Ｒ1Ｒ52ＳｉＯ1/2）ｗ（Ｒ52ＳｉＯ2/2）ｘ（Ｒ5ＳｉＯ3/2）ｙ（ＳｉＯ4/2）ｚ（ＩＩＩ）を持っているシリコーン樹脂；（Ｂ’）平均少なくとも２硅素結合アルケニル基を１分子当たり、本シリコーン樹脂を硬化させるに充分な量において持っている有機硅素化合物；ならびに、（Ｃ）触媒量の光活性化ヒドロシリル化触媒を含み；式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ5が、Ｒ1もしくは−Ｈであり、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、本シリコーン樹脂が、１分子当たり、平均少なくとも２硅素結合水素原子を持つ。
【００７８】
成分（Ａ’）が、式（Ｒ1Ｒ52ＳｉＯ1/2）ｗ（Ｒ52ＳｉＯ2/2）ｘ（Ｒ5ＳｉＯ3/2）ｙ（ＳｉＯ4/2）ｚ（ＩＩＩ）を持っている少なくとも１種のシリコーン樹脂であり、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ5が、Ｒ1もしくは−Ｈであり、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、本シリコーン樹脂が、１分子当たり、平均少なくとも２硅素結合水素原子を持つ。式（ＩＩＩ）において、Ｒ1、ｗ、ｘ、ｙ、ｚ、ｙ＋ｚ／（ｗ＋ｘ＋ｙ＋ｚ）、そしてｗ＋ｘ／（ｗ＋ｘ＋ｙ＋ｚ）が、式（Ｉ）を持っている本シリコーン樹脂に関して、上で記載例示されたとおりである。
【００７９】
典型的に、本シリコーン樹脂における、少なくとも５０モル％、あるいは少なくとも６５モル％、あるいは少なくとも８０モル％の基Ｒ5が、水素である。
【００８０】
本シリコーン樹脂が典型的に、５００〜５０，０００、あるいは５００〜１０，０００、あるいは１，０００〜３，０００の数平均分子量（Ｍｎ）を持ち、該分子量が、屈折率検出器および標準シリコーン樹脂（ＭＱ）を用いながら、ゲル濾過クロマトグラフィーにより、求められている場合である。
【００８１】
本シリコーン樹脂の２５℃での粘度が典型的に、０．０１〜１００，０００Ｐａ．ｓ、あるいは０．１〜１０，０００Ｐａ．ｓ、あるいは１〜１００Ｐａ．ｓである。
【００８２】
本シリコーン樹脂が典型的に、29ＳｉＮＭＲにより、求められたとおり、１０％（ｗ／ｗ）未満、あるいは５％（ｗ／ｗ）未満、あるいは２％（ｗ／ｗ）未満の硅素結合水酸基を含有する。
【００８３】
本シリコーン樹脂が、Ｒ1Ｒ52ＳｉＯ1/2単位（つまり、Ｍユニット）および／またはＲ52ＳｉＯ2/2単位（つまり、Ｄユニット）の組み合わせにおいて、Ｒ5ＳｉＯ3/2単位（つまり、Ｔユニット）および／またはＳｉＯ4/2単位（つまり、Ｑユニット）を含有する。例えば、本シリコーン樹脂が、ＤＴ樹脂、ＭＴ樹脂、ＭＤＴ樹脂、ＤＴＱ樹脂、ＭＴＱ樹脂、ＭＤＴＱ樹脂、ＤＱ樹脂、ＭＱ樹脂、ＤＴＱ樹脂、ＭＴＱ樹脂、もしくはＭＤＱ樹脂たり得る。
【００８４】
成分（Ａ’）としての使用に適するシリコーン樹脂の例が、以降の複数の式：
（ＨＭｅ2ＳｉＯ1/2）0.25（ＰｈＳｉＯ3/2）0.75、（ＨＭｅＳｉＯ2/2）0.3（ＰｈＳｉＯ3/2）0.6（ＭｅＳｉＯ3/2）0.1、および（Ｍｅ3ＳｉＯ1/2）0.1（Ｈ2ＳｉＯ2/2）0.1（ＭｅＳｉＯ3/2）0.4（ＰｈＳｉＯ3/2）0.4
を持っている樹脂を包含するが、これらに限られておらず、式中、Ｍｅが、メチルであり、Ｐｈが、フェニルであり、そして括弧の外側の数字の下付き文字が、モル分率を指定する。また、先行している複数の式中、単位（ユニット）配列が、特定されていない。
【００８５】
成分（Ａ’）が、単一シリコーン樹脂、もしくは、各々上記したとおりの２種以上の異なるシリコーン樹脂を含んでいる混合物たり得る。
【００８６】
硅素結合水素原子を含有しているシリコーン樹脂を調製していくという方法が、当業界において、よく知られており；これらの樹脂の多くが、商業的に入手可能である（市販されている）。シリコーン樹脂が典型的に、トルエンのような有機溶媒中、クロロシラン前駆体の適切な混合物を同時加水分解していくことにより、調製されている。例えば、本質的に、Ｒ1Ｒ52ＳｉＯ1/2単位（ユニット）およびＲ5ＳｉＯ3/2単位（ユニット）からなっているシリコーン樹脂が、トルエン中、式Ｒ1Ｒ52ＳｉＣｌを持っている化合物と式Ｒ5ＳｉＣｌ3を持っている化合物とを同時加水分解していくことにより、調製され得、式中、Ｒ1およびＲ5が、上で記載例示されたとおりである。この塩酸およびシリコーン加水分解体が、分離されており、該加水分解体が、水洗されており、残渣の酸を除き、穏やかな非塩基縮合触媒存在下、熱せられ、該樹脂を要件の粘度にまで＜＜粘り強くさせる＞＞。もし望まれたら、該樹脂が更に、非塩基縮合触媒を有機溶媒中、用いて処理され得、硅素結合水酸基含量を抑える。あるいは、−Ｂｒ、−Ｉ、−ＯＣＨ3、−ＯＣ（Ｏ）ＣＨ3、−Ｎ（ＣＨ3）2、−ＮＨＣＯＣＨ3、および−ＳＣＨ3のような、クロロ以外の加水分解可能基を含有しているシランが、本同時加水分解反応における出発原料として利用され得る。本樹脂生成物特性が、シランのタイプ、シランのモル比、その縮合度、およびその加工条件に依る。
【００８７】
成分（Ｂ’）が、成分（Ａ’）の本シリコーン樹脂を硬化させるに充分な量において１分子当たり、平均少なくとも２硅素結合アルケニル基を持っている少なくとも１種の有機硅素化合物である。
【００８８】
本有機硅素化合物が、１分子当たり、平均少なくとも２硅素結合アルケニル基、あるいは、１分子当たり、少なくとも３硅素結合アルケニル基を含有する。一般的に、成分（Ａ’）における１分子当たりの硅素結合水素原子の平均数と成分（Ｂ’）における１分子当たりの硅素結合アルケニル基の平均数との和が、４よりも大きい場合、架橋が、起きると理解されている。
【００８９】
本有機硅素化合物が、ある１有機シランもしくはある１有機シロキサンたり得る。該有機シランが、モノシラン、ジシラン、トリシラン、もしくはポリシランたり得る。同様に、該有機シロキサンが、ジシロキサン、トリシロキサン、もしくはポリシロキサンたり得る。本有機硅素化合物の構造が、線状、分岐状、環状、もしくは樹脂状たり得る。シクロシランおよびシクロシロキサンが典型的に、３〜１２硅素原子、あるいは３〜１０硅素原子、あるいは３〜４硅素原子を持つ。非環状ポリシランおよびポリシロキサンにおいて、その硅素結合アルケニル基が、終末の位置において、途中の位置において、もしくは、終末の位置と途中の位置との両方において、位置され得る。
【００９０】
成分（Ｂ’）としての使用に適する有機シランの例が、以降の複数の式：
Ｖｉ4Ｓｉ、ＰｈＳｉＶｉ3、ＭｅＳｉＶｉ3、ＰｈＭｅＳｉＶｉ2、Ｐｈ2ＳｉＶｉ2、およびＰｈＳｉ（ＣＨ2ＣＨ＝ＣＨ2）3
を持っているシランを包含するが、これらに限られておらず、式中、Ｍｅが、メチルであり、Ｐｈが、フェニルであり、Ｖｉが、ビニルである。
【００９１】
成分（Ｂ’）としての使用に適する有機シロキサンの例が、以降の複数の式：
ＰｈＳｉ（ＯＳｉＭｅ2Ｖｉ）3、Ｓｉ（ＯＳｉＭｅ2Ｖｉ）4、ＭｅＳｉ（ＯＳｉＭｅ2Ｖｉ）3、およびＰｈ2Ｓｉ（ＯＳｉＭｅ2Ｖｉ）2
を持っているシロキサンを包含するが、これらに限られておらず、式中、Ｍｅが、メチルであり、Ｐｈが、フェニルであり、Ｖｉが、ビニルである。
【００９２】
成分（Ｂ’）が、単一有機硅素化合物、もしくは、各々上記したとおりの２種以上の異なる有機硅素化合物を含んでいる混合物たり得る。例えば、成分（Ｂ’）が、単一有機シラン、２種の異なる有機シランの混合物、単一有機シロキサン、２種の異なる有機シロキサンの混合物、もしくは、ある１有機シランとある１有機シロキサンとの混合物たり得る。
【００９３】
成分（Ｂ’）濃度が、成分（Ａ’）の本シリコーン樹脂を硬化（架橋）させるに充分である。成分（Ｂ’）の精確な量が、望まれた硬化度に依り、これが一般的に、成分（Ａ’）における硅素結合水素原子モル数に対する成分（Ｂ’）における硅素結合アルケニル基モル数の比が、増加するに連れ、増加する。成分（Ｂ’）濃度が典型的に、成分（Ａ’）における硅素結合水素原子１モル当たり、０．４〜２モルの硅素結合アルケニル基、あるいは０．８〜１．５モルの硅素結合アルケニル基、あるいは０．９〜１．１モルの硅素結合アルケニル基を与えるに充分である。
【００９４】
硅素結合アルケニル基を含有している有機シランおよび有機シロキサンを調製していくという方法が、当業界において、よく知られており；これらの化合物の多くが、商業的に入手可能である（市販されている）。
【００９５】
本シリコーン組成物の第２実施形態の成分（Ｃ）が、第１実施形態の成分（Ｃ）に関して、上で記載例示されたとおりである。
【００９６】
第３実施形態に従いながら、本ヒドロシリル化硬化可能シリコーン組成物が、（Ａ）式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っているシリコーン樹脂；（Ｂ）平均少なくとも２硅素結合水素原子を１分子当たり、本シリコーン樹脂を硬化させるに充分な量において持っている有機硅素化合物；（Ｃ）触媒量の光活性化ヒドロシリル化触媒；ならびに、（Ｄ）（ｉ）Ｒ1Ｒ22ＳｉＯ（Ｒ22ＳｉＯ）aＳｉＲ22Ｒ1（ＩＶ）および（ｉｉ）Ｒ5Ｒ12ＳｉＯ（Ｒ1Ｒ5ＳｉＯ）bＳｉＲ12Ｒ5（Ｖ）から選択された式を持っているシリコーンラバーを含み；式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ａおよびｂが各々、１〜４の値を持ち、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、本シリコーン樹脂および本シリコーンラバー（Ｄ）（ｉ）が各々、１分子当たり、平均少なくとも２硅素結合アルケニル基を持ち、本シリコーンラバー（Ｄ）（ｉｉ）が、１分子当たり、平均少なくとも２硅素結合水素原子を持ち、そして本シリコーン樹脂（Ａ）における硅素結合アルケニル基に対する本シリコーンラバー（Ｄ）における硅素結合アルケニル基もしくは硅素結合水素原子のモル比が、０．０１〜０．５である。
【００９７】
本シリコーン組成物の第３実施形態の成分（Ａ）、（Ｂ）、および（Ｃ）が、第１実施形態に関して、上で記載例示されたとおりである。
【００９８】
成分（Ｂ）濃度が、成分（Ａ）の本シリコーン樹脂を硬化（架橋）させるに充分である。成分（Ｄ）が、（Ｄ）（ｉ）である場合、成分（Ｂ）濃度が、成分（Ａ）および成分（Ｄ）（ｉ）における硅素結合アルケニル基モル数の和に対する成分（Ｂ）における硅素結合水素原子モル数の比が典型的に、０．４〜２、あるいは０．８〜１．５、あるいは０．９〜１．１であるようである。更に、成分（Ｄ）が、（Ｄ）（ｉｉ）である場合、成分（Ｂ）濃度が、成分（Ａ）における硅素結合アルケニル基モル数に対する成分（Ｂ）および成分（Ｄ）（ｉｉ）における硅素結合水素原子モル数の和の比が典型的に、０．４〜２、あるいは０．８〜１．５、あるいは０．９〜１．１であるようである。
【００９９】
成分（Ｄ）が、（ｉ）Ｒ1Ｒ22ＳｉＯ（Ｒ22ＳｉＯ）aＳｉＲ22Ｒ1（ＩＶ）および（ｉｉ）Ｒ5Ｒ12ＳｉＯ（Ｒ1Ｒ5ＳｉＯ）bＳｉＲ12Ｒ5（Ｖ）から選択された式を持っているシリコーンラバーであり；式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ａおよびｂが各々、１〜４の値を持ち、但し、本シリコーンラバー（Ｄ）（ｉ）が、１分子当たり、平均少なくとも２硅素結合アルケニル基を持ち、そして本シリコーンラバー（Ｄ）（ｉｉ）が、１分子当たり、平均少なくとも２硅素結合水素原子を持つ。
【０１００】
成分（Ｄ）（ｉ）が、式Ｒ1Ｒ22ＳｉＯ（Ｒ22ＳｉＯ）aＳｉＲ22Ｒ1（ＩＶ）を持っている少なくとも１種のシリコーンラバーであり、式中、Ｒ1およびＲ2が、上で記載例示されたとおりであり、下付き文字ａが、１〜４の値を持ち、但し、本シリコーンラバー（Ｄ）（ｉ）が、１分子当たり、平均少なくとも２硅素結合アルケニル基を持つ。あるいは、下付き文字ａが、２〜４もしくは２〜３の値を持つ。
【０１０１】
成分（Ｄ）（ｉ）としての使用に適するシリコーンラバーの例が、以降の複数の式：
ＶｉＭｅ2ＳｉＯ（Ｍｅ2ＳｉＯ）aＳｉＭｅ2Ｖｉ、ＶｉＭｅ2ＳｉＯ（Ｐｈ2ＳｉＯ）aＳｉＭｅ2Ｖｉ、およびＶｉＭｅ2ＳｉＯ（ＰｈＭｅＳｉＯ）aＳｉＭｅ2Ｖｉ
を持っているシリコーンラバーを包含するが、これらに限られておらず、式中、Ｍｅが、メチルであり、Ｐｈが、フェニルであり、Ｖｉが、ビニルであり、そして下付き文字ａが、１〜４の値を持つ。
【０１０２】
成分（Ｄ）（ｉ）が、単一シリコーンラバー、もしくは、各々式（ＩＶ）を持っている２種以上の異なるシリコーンラバーを含んでいる混合物たり得る。
【０１０３】
成分（Ｄ）（ｉｉ）が、式Ｒ5Ｒ12ＳｉＯ（Ｒ1Ｒ5ＳｉＯ）bＳｉＲ12Ｒ5（Ｖ）を持っている少なくとも１種のシリコーンラバーであり；式中、Ｒ1およびＲ5が、上で記載例示されたとおりであり、下付き文字ｂが、１〜４の値を持ち、但し、本シリコーンラバー（Ｄ）（ｉｉ）が、１分子当たり、平均少なくとも２硅素結合水素原子を持つ。あるいは、下付き文字ｂが、２〜４もしくは２〜３の値を持つ。
【０１０４】
成分（Ｄ）（ｉｉ）としての使用に適するシリコーンラバーの例が、以降の複数の式：
ＨＭｅ2ＳｉＯ（Ｍｅ2ＳｉＯ）bＳｉＭｅ2Ｈ、ＨＭｅ2ＳｉＯ（Ｐｈ2ＳｉＯ）bＳｉＭｅ2Ｈ、ＨＭｅ2ＳｉＯ（ＰｈＭｅＳｉＯ）bＳｉＭｅ2Ｈ、およびＨＭｅ2ＳｉＯ（Ｐｈ2ＳｉＯ）2（Ｍｅ2ＳｉＯ）2ＳｉＭｅ2Ｈ
を持っているシリコーンラバーを包含するが、これらに限られておらず、式中、Ｍｅが、メチルであり、Ｐｈが、フェニルであり、そして下付き文字ｂが、１〜４の値を持つ。
【０１０５】
成分（Ｄ）（ｉｉ）が、単一シリコーンラバー、もしくは、各々式（Ｖ）を持っている２種以上の異なるシリコーンラバーを含んでいる混合物たり得る。
【０１０６】
本シリコーン樹脂（Ａ）における硅素結合アルケニル基に対する本シリコーンラバー（Ｄ）における硅素結合アルケニル基もしくは硅素結合水素原子のモル比が典型的に、０．０１〜０．５、あるいは０．０５〜０．４、あるいは０．１〜０．３である。
【０１０７】
硅素結合アルケニル基もしくは硅素結合水素原子を含有しているシリコーンラバーを調製していくという方法が、当業界において、よく知られており；これらの化合物の多くが、商業的に入手可能である（市販されている）。
【０１０８】
第４実施形態に従いながら、本ヒドロシリル化硬化可能シリコーン組成物が、（Ａ’）式（Ｒ1Ｒ52ＳｉＯ1/2）ｗ（Ｒ52ＳｉＯ2/2）ｘ（Ｒ5ＳｉＯ3/2）ｙ（ＳｉＯ4/2）ｚ（ＩＩＩ）を持っているシリコーン樹脂；（Ｂ’）平均少なくとも２硅素結合アルケニル基を１分子当たり、本シリコーン樹脂を硬化させるに充分な量において持っている有機硅素化合物；（Ｃ）触媒量の光活性化ヒドロシリル化触媒；ならびに、（Ｄ）（ｉ）Ｒ1Ｒ22ＳｉＯ（Ｒ22ＳｉＯ）aＳｉＲ22Ｒ1（ＩＶ）および（ｉｉ）Ｒ5Ｒ12ＳｉＯ（Ｒ1Ｒ5ＳｉＯ）bＳｉＲ12Ｒ5（Ｖ）から選択された式を持っているシリコーンラバーを含み；式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ａおよびｂが各々、１〜４の値を持ち、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、本シリコーン樹脂および本シリコーンラバー（Ｄ）（ｉｉ）が各々、１分子当たり、平均少なくとも２硅素結合水素原子を持ち、本シリコーンラバー（Ｄ）（ｉ）が、１分子当たり、平均少なくとも２硅素結合アルケニル基を持ち、そして本シリコーン樹脂（Ａ’）における硅素結合水素原子に対する本シリコーンラバー（Ｄ）における硅素結合アルケニル基もしくは硅素結合水素原子のモル比が、０．０１〜０．５である。
【０１０９】
本シリコーン組成物の第４実施形態の成分（Ａ’）、（Ｂ’）、および（Ｃ）が、第２実施形態に関して、上で記載例示されたとおりであり、第４実施形態の成分（Ｄ）が、第３実施形態に関して、上で記載例示されたとおりである。
【０１１０】
成分（Ｂ’）濃度が、成分（Ａ’）の本シリコーン樹脂を硬化（架橋）させるに充分である。成分（Ｄ）が、（Ｄ）（ｉ）である場合、成分（Ｂ’）濃度が、成分（Ａ’）における硅素結合水素原子モル数に対する成分（Ｂ’）および成分（Ｄ）（ｉ）における硅素結合アルケニル基モル数の和の比が典型的に、０．４〜２、あるいは０．８〜１．５、あるいは０．９〜１．１であるようである。更に、成分（Ｄ）が、（Ｄ）（ｉｉ）である場合、成分（Ｂ’）濃度が、成分（Ａ’）および成分（Ｄ）（ｉｉ）における硅素結合水素原子モル数の和に対する成分（Ｂ’）における硅素結合アルケニル基モル数の比が典型的に、０．４〜２、あるいは０．８〜１．５、あるいは０．９〜１．１であるようである。
【０１１１】
本シリコーン樹脂（Ａ’）における硅素結合水素原子に対する本シリコーンラバー（Ｄ）における硅素結合アルケニル基もしくは硅素結合水素原子のモル比が典型的に、０．０１〜０．５、あるいは０．０５〜０．４、あるいは０．１〜０．３である。
【０１１２】
第５実施形態に従いながら、本ヒドロシリル化硬化可能シリコーン組成物が、ヒドロシリル化触媒、そして任意に、有機溶媒存在下、式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っているシリコーン樹脂と式Ｒ5Ｒ12ＳｉＯ（Ｒ1Ｒ5ＳｉＯ）cＳｉＲ12Ｒ5（ＶＩ）を持っているシリコーンラバーとを反応させていき、可溶反応生成物を形成させることにより、調製された（Ａ’’）ラバー修飾シリコーン樹脂；（Ｂ）平均少なくとも２硅素結合水素原子を１分子当たり、本ラバー修飾シリコーン樹脂を硬化させるに充分な量において持っている有機硅素化合物；ならびに、（Ｃ）触媒量の光活性化ヒドロシリル化触媒を含み、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ｃが、４よりも大きい１，０００までの値を持ち、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、本シリコーン樹脂（Ｉ）が、１分子当たり、平均少なくとも２硅素結合アルケニル基を持ち、本シリコーンラバー（ＶＩ）が、１分子当たり、平均少なくとも２硅素結合水素原子を持ち、そしてシリコーン樹脂（Ｉ）における硅素結合アルケニル基に対する本シリコーンラバー（ＶＩ）における硅素結合水素原子のモル比が、０．０１〜０．５である。
【０１１３】
本シリコーン組成物の第５実施形態の成分（Ｂ）および（Ｃ）が、第１実施形態に関して、上で記載例示されたとおりである。
【０１１４】
成分（Ｂ）濃度が、本ラバー修飾シリコーン樹脂を硬化（架橋）させるに充分である。成分（Ｂ）濃度が、本シリコーン樹脂（Ｉ）における硅素結合アルケニル基モル数に対する成分（Ｂ）および本シリコーンラバー（ＶＩ）における硅素結合水素原子モル数の和の比が典型的に、０．４〜２、あるいは０．８〜１．５、あるいは０．９〜１．１であるようである。
【０１１５】
成分（Ａ’’）が、ヒドロシリル化触媒、そして任意に、有機溶媒存在下、式（Ｒ1Ｒ22ＳｉＯ1/2）ｗ（Ｒ22ＳｉＯ2/2）ｘ（Ｒ1ＳｉＯ3/2）ｙ（ＳｉＯ4/2）ｚ（Ｉ）を持っている少なくとも１種のシリコーン樹脂と式Ｒ5Ｒ12ＳｉＯ（Ｒ1Ｒ5ＳｉＯ）cＳｉＲ12Ｒ5（ＶＩ）を持っている少なくとも１種のシリコーンラバーとを反応させていき、可溶反応生成物を形成させることにより調製されたラバー修飾シリコーン樹脂であり、式中、Ｒ1、Ｒ2、Ｒ5、ｗ、ｘ、ｙ、ｚ、ｙ＋ｚ／（ｗ＋ｘ＋ｙ＋ｚ）、そしてｗ＋ｘ／（ｗ＋ｘ＋ｙ＋ｚ）が、上で記載例示されたとおりであり、下付き文字ｃが、４よりも大きい１，０００までの値を持つ。
【０１１６】
式（Ｉ）を持っている本シリコーン樹脂が、本シリコーン組成物の第１実施形態に関して、上で記載例示されたとおりである。また、本ヒドロシリル化触媒および有機溶媒が、式（ＩＩ）を持っている本有機水素ポリシロキサン樹脂を調製していくという方法において、上で記載例示されたとおりである。本明細書において使用されたとおり、本用語「可溶反応生成物」とは、有機溶媒が、存在している場合、成分（Ａ’’）を調製していく反応の生成物が、該有機溶媒に混和可能であり、沈澱も懸濁も形成させないことを意味する。
【０１１７】
本シリコーンラバーの式（ＶＩ）において、Ｒ1およびＲ5が、上で記載例示されたとおりであり、下付き文字ｃが典型的に、４よりも大きい１，０００までの値、あるいは１０〜５００、あるいは１０〜５０を持つ。
【０１１８】
式（ＶＩ）を持っているシリコーンラバーの例が、以降の複数の式：
ＨＭｅ2ＳｉＯ（Ｍｅ2ＳｉＯ）50ＳｉＭｅ2Ｈ、ＨＭｅ2ＳｉＯ（Ｍｅ2ＳｉＯ）10ＳｉＭｅ2Ｈ、ＨＭｅ2ＳｉＯ（ＰｈＭｅＳｉＯ）25ＳｉＭｅ2Ｈ、およびＭｅ3ＳｉＯ（ＭｅＨＳｉＯ）10ＳｉＭｅ3
を持っているシリコーンラバーを包含するが、これらに限られておらず、式中、Ｍｅが、メチルであり、Ｐｈが、フェニルであり、そして数字の下付き文字が、シロキサン単位（ユニット）の各々のタイプの数を指し示す。
【０１１９】
式（ＶＩ）を持っている本シリコーンラバーが、単一シリコーンラバー、もしくは、各々式（ＶＩ）を持っている２種以上の異なるシリコーンラバーを含んでいる混合物たり得る。
【０１２０】
硅素結合水素原子を含有しているシリコーンラバーを調製していくという方法が、当業界において、よく知られており；これらの化合物の多くが、商業的に入手可能である（市販されている）。
【０１２１】
本シリコーン樹脂（Ｉ）、シリコーンラバー（ＶＩ）、ヒドロシリル化触媒、および有機溶媒が、如何なる順においても組み合わされ得る。典型的に、本シリコーン樹脂、シリコーンラバー、および有機溶媒が、本ヒドロシリル化触媒導入前、組み合わされている。
【０１２２】
本反応が典型的に、室温（〜２３±２℃）〜１５０℃、あるいは室温〜１００℃の温度において完遂されている。
【０１２３】
本反応時間が、幾つかの要因因子に依り、本シリコーン樹脂および本シリコーンラバーの構造、ならびにその（反応）温度を包含している。これら成分が典型的に、本ヒドロシリル化反応を完結させるに充分な時間の期間、反応するようにされている。これが、これら成分が典型的に、ＦＴＩＲスペクトルにより、求められたとおり、少なくとも９５モル％の、あるいは少なくとも９８モル％の、あるいは少なくとも９９モル％の、本シリコーンラバーにおいて元より、存在する硅素結合水素原子が、本ヒドロシリル化反応において消費されてしまうまで、反応するようにされていることを意味する。反応の時間が典型的に、室温（〜２３±２℃）〜１００℃の温度において０．５〜２４時間である。最適反応時間が、下の実施例の節（セクション）において説明された方法を使用しながら、日常（ルーティーン）の実験作業により、求められ得る。
【０１２４】
本シリコーン樹脂（Ｉ）における硅素結合アルケニル基に対する本シリコーンラバー（ＶＩ）における硅素結合水素原子のモル比が典型的に、０．０１〜０．５、あるいは０．０５〜０．４、あるいは０．１〜０．３である。
【０１２５】
本ヒドロシリル化触媒の濃度が、本シリコーンラバー（ＶＩ）との本シリコーン樹脂（Ｉ）の付加反応を触媒するに充分である。典型的に、本ヒドロシリル化触媒の濃度が、該樹脂および該ラバーの重量の組み合わせに基づいたら、０．１〜１，０００ｐｐｍの白金族金属を与えるに充分である。
【０１２６】
本有機溶媒の濃度が典型的に、０〜９５％（ｗ／ｗ）、あるいは１０〜７５％（ｗ／ｗ）、あるいは４０〜６０％（ｗ／ｗ）であり、本反応混合物の合計重量に基づいた。
【０１２７】
本ラバー修飾シリコーン樹脂が、本ヒドロシリル化硬化可能シリコーン組成物の第５実施形態において、単離も精製もなく、使用され得、あるいは、本樹脂が、従来のエバポレーションの方法により、本溶媒の殆どから分離され得る。例えば、本反応混合物が、減圧下、熱せられ得る。更に、本ヒドロシリル化触媒が、上記した担持触媒である場合、本ラバー修飾シリコーン樹脂が容易に、本反応混合物を濾過していくことにより、本ヒドロシリル化触媒から分離され得る。
【０１２８】
第６実施形態に従いながら、本ヒドロシリル化硬化可能シリコーン組成物が、ヒドロシリル化触媒、そして任意に、有機溶媒存在下、式（Ｒ1Ｒ52ＳｉＯ1/2）ｗ（Ｒ52ＳｉＯ2/2）ｘ（Ｒ5ＳｉＯ3/2）ｙ（ＳｉＯ4/2）ｚ（ＩＩＩ）を持っているシリコーン樹脂と式Ｒ1Ｒ22ＳｉＯ（Ｒ22ＳｉＯ）dＳｉＲ22Ｒ1（ＶＩＩ）を持っているシリコーンラバーとを反応させていき、可溶反応生成物を形成させることにより、調製された（Ａ’’’）ラバー修飾シリコーン樹脂；（Ｂ’）平均少なくとも２硅素結合アルケニル基を１分子当たり、本ラバー修飾シリコーン樹脂を硬化させるに充分な量において持っている有機硅素化合物；ならびに、（Ｃ）触媒量の光活性化ヒドロシリル化触媒を含み、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、Ｒ5が、Ｒ1もしくは−Ｈであり、下付き文字ｄが、４よりも大きい１，０００までの値を持ち、ｗが、０〜０．８であり、ｘが、０〜０．６であり、ｙが、０〜０．９９であり、ｚが、０〜０．３５であり、ｗ＋ｘ＋ｙ＋ｚ＝１、ｙ＋ｚ／（ｗ＋ｘ＋ｙ＋ｚ）が、０．２〜０．９９であり、そしてｗ＋ｘ／（ｗ＋ｘ＋ｙ＋ｚ）が、０．０１〜０．８であり、但し、本シリコーン樹脂（ＩＩＩ）が、１分子当たり、平均少なくとも２硅素結合水素原子を持ち、本シリコーンラバー（ＶＩＩ）が、１分子当たり、平均少なくとも２硅素結合アルケニル基を持ち、そして本シリコーン樹脂（ＩＩＩ）における硅素結合水素原子に対する本シリコーンラバー（ＶＩＩ）における硅素結合アルケニル基のモル比が、０．０１〜０．５である。
【０１２９】
本シリコーン組成物の第６実施形態の成分（Ｂ’）および（Ｃ）が、第２実施形態に関して、上で記載例示されたとおりである。
【０１３０】
成分（Ｂ’）濃度が、本ラバー修飾シリコーン樹脂を硬化（架橋）させるに充分である。成分（Ｂ’）濃度が、本シリコーン樹脂（ＩＩＩ）における硅素結合水素原子モル数に対する成分（Ｂ’）および本シリコーンラバー（ＶＩＩ）における硅素結合アルケニル基モル数の和の比が典型的に、０．４〜２、あるいは０．８〜１．５、あるいは０．９〜１．１であるようである。
【０１３１】
成分（Ａ’’’）が、ヒドロシリル化触媒および有機溶媒存在下、式（Ｒ1Ｒ52ＳｉＯ1/2）ｗ（Ｒ52ＳｉＯ2/2）ｘ（Ｒ5ＳｉＯ3/2）ｙ（ＳｉＯ4/2）ｚ（ＩＩＩ）を持っている少なくとも１種のシリコーン樹脂、および、式Ｒ1Ｒ22ＳｉＯ（Ｒ22ＳｉＯ）dＳｉＲ22Ｒ1（ＶＩＩ）を持っている少なくとも１種のシリコーンラバーを反応させていくことにより、調製されたラバー修飾シリコーン樹脂であり、可溶反応生成物を形成させ、式中、Ｒ1、Ｒ2、Ｒ5、ｗ、ｘ、ｙ、ｚ、ｙ＋ｚ／（ｗ＋ｘ＋ｙ＋ｚ）、およびｗ＋ｘ／（ｗ＋ｘ＋ｙ＋ｚ）が、上で記載例示されたとおりであり、下付き文字ｄが、４よりも大きい１，０００までの値を持つ。
【０１３２】
式（ＩＩＩ）を持っているシリコーン樹脂が、本ヒドロシリル化硬化可能シリコーン組成物の第２実施形態に関して、上で記載例示されたとおりである。また、本ヒドロシリル化触媒および有機溶媒が、式（ＩＩ）を持っている有機水素ポリシロキサン樹脂を調製していくという方法において、上で記載例示したとおりである。本シリコーン組成物の前の実施形態におけるとおり、用語「可溶反応生成物」が、有機溶媒が、存在している場合、成分（Ａ’’’）を調製していくに当たっての反応生成物が、当該有機溶媒に混和可能であり、沈殿も懸濁も形成しないことを意味する。
【０１３３】
式（ＶＩＩ）の本シリコーンラバーにおいて、Ｒ1およびＲ2が、上で記載例示したとおりであり、下付き文字ｄが典型的に、値４〜１，０００、あるいは１０〜５００、あるいは１０〜５０を持つ。
【０１３４】
式（ＶＩＩ）を持っているシリコーンラバーの例が、以降の複数の式：
ＶｉＭｅ2ＳｉＯ（Ｍｅ2ＳｉＯ）50ＳｉＭｅ2Ｖｉ、ＶｉＭｅ2ＳｉＯ（Ｍｅ2ＳｉＯ）10ＳｉＭｅ2Ｖｉ、ＶｉＭｅ2ＳｉＯ（ＰｈＭｅＳｉＯ）25ＳｉＭｅ2Ｖｉ、およびＶｉ2ＭｅＳｉＯ（ＰｈＭｅＳｉＯ）25ＳｉＭｅ2Ｖｉ
を持っているシリコーンラバーを包含するが、これらに限られておらず、式中、Ｍｅが、メチルであり、Ｐｈが、フェニルであり、Ｖｉが、ビニルであり、複数の数字の下付き文字が、その数、もしくは、各タイプのシロキサン単位を指し示す。
【０１３５】
式（ＶＩＩ）を持っているシリコーンラバーが、単一シリコーンラバー、もしくは、各々式（ＶＩＩ）を持っている２種以上の異なるシリコーンラバーを含んでいる混合物たり得る。
【０１３６】
硅素結合アルケニル基を含有しているシリコーンラバーを調製していくという方法が、当業界においてよく知られており；これらの化合物の多くが、商業的に入手可能である。
【０１３７】
成分（Ａ’’’）を調製していく反応が、本シリコーン組成物の第５実施形態の成分（Ａ’’）を調製していく上記した様式において完遂され得、式（Ｉ）を持っている本シリコーン樹脂および（ＶＩ）を持っている本シリコーンラバーが、式（ＩＩＩ）を持っている樹脂および式（ＶＩＩ）を持っているラバーを用いてそれぞれ置き換えられていることを除く。シリコーン樹脂（ＩＩＩ）における硅素結合水素原子に対するシリコーンラバー（ＶＩＩ）における硅素結合アルケニル基のモル比が、０．０１〜０．５、あるいは０．０５〜０．４、あるいは０．１〜０．３である。更に、本シリコーン樹脂および本シリコーンラバーが典型的に、本ヒドロシリル化反応を完結させるに充分な時間の期間、反応するようにされている。これが、これら成分が典型的に、ＦＴＩＲスペクトルにより、求められたとおり、少なくとも９５モル％の、あるいは少なくとも９８％の、あるいは少なくとも９９モル％の、当該ラバーにおいて元より、存在する硅素結合アルケニル基が、本ヒドロシリル化反応において消費されてしまうまで、反応するようにされていることを意味する。
【０１３８】
本方法のヒドロシリル化硬化可能シリコーン組成物が、更なる成分を含み得、但し、本成分が、硬化していくことから本ナノ材料充填シリコーン組成物のシリコーン樹脂を防がず、下記したとおり、低い熱膨張係数、高い引っ張り強さ、および高い弾性率を持っているシリコーン樹脂フィルムを形成させる。更なる成分の例が、３−メチル−３−ペンテン−１−イン、３，６−ジメチル−３−ヘキセン−１−イン、３，５−ジメチル−１−ヘキシン−３−オール、１−エチニル−１−シクロヘキサノール、２−フェニル−３−ブチン−２−オール、ビニルシクロシロキサン、およびトリフェニルホスフィンのようなヒドロシリル化触媒阻害剤；米国特許第４，０８７，５８５および５，１９４，６４９号明細書において教えられた接着促進剤のような接着促進剤；染料；色素；抗酸化剤；熱安定剤；ＵＶ安定剤；難燃剤；流動性制御（コントロール）添加剤；ならびに、有機溶媒および反応性稀釈剤のような稀釈剤を包含するが、これらに限られていない。
【０１３９】
例えば、本ヒドロシリル化硬化可能シリコーン組成物が、（Ｅ）反応性稀釈剤を含有し得、（ｉ）ある１有機シロキサンを含んでおり、１分子当たり、平均少なくとも２硅素結合アルケニル基を持っており、粘度０．００１〜２Ｐａ・ｓを２５℃において持っており、ここにおいて、（Ｅ）（ｉ）の粘度が、本シリコーン組成物の本シリコーン樹脂、例えば、上の成分（Ａ）、（Ａ’）、（Ａ’’）、もしくは（Ａ’’’）の粘度の２０％よりも大きくなく、該有機シロキサンが、式（Ｒ1Ｒ22ＳｉＯ1/2）ｍ（Ｒ22ＳｉＯ2/2）ｎ（Ｒ1ＳｉＯ3/2）ｐ（ＳｉＯ4/2）ｑを持ち、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、ｍが、０〜０．８であり、ｎ＝０〜１、ｐ＝０〜０．２５、ｑ＝０〜０．２、ｍ＋ｎ＋ｐ＋ｑ＝１、そして、ｍ＋ｎが、０に等しくなく、但し、ｐ＋ｑ＝０の場合、ｎが、０に等しくなく、これらアルケニル基が、全て終末というわけでなく、ならびに、（ｉｉ）ある１有機水素シロキサンを含んでおり、１分子当たり、平均少なくとも２硅素結合水素原子を持っており、粘度０．００１〜２Ｐａ・ｓを２５℃において持っており、充分な量にあり、（Ｅ）（ｉ）におけるアルケニル基１モル当たり、（Ｅ）（ｉｉ）における硅素結合水素原子０．５〜３モルを与え、ここにおいて、該有機水素シロキサンが、式（ＨＲ12ＳｉＯ1/2）ｓ（Ｒ1ＳｉＯ3/2）ｔ（ＳｉＯ4/2）ｖを持ち、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、ｓが、０．２５〜０．８であり、ｔが、０〜０．５であり、ｖが、０〜０．３であり、ｓ＋ｔ＋ｖ＝１、そして、ｔ＋ｖが、０に等しくない。
【０１４０】
成分（Ｅ）（ｉ）が、少なくとも１種の有機シロキサンであり、１分子当たり、平均少なくとも２アルケニル基を持っており、粘度０．００１〜２Ｐａ・ｓを２５℃において持っており、ここにおいて、（Ｅ）（ｉ）の粘度が、本シリコーン組成物の本シリコーン樹脂の粘度の２０％よりも大きくなく、該有機シロキサンが、式（Ｒ1Ｒ22ＳｉＯ1/2）ｍ（Ｒ22ＳｉＯ2/2）ｎ（Ｒ1ＳｉＯ3/2）ｐ（ＳｉＯ4/2）ｑを持ち、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、Ｒ2が、Ｒ1もしくはアルケニルであり、ｍが、０〜０．８であり、ｎ＝０〜１、ｐ＝０〜０．２５、ｑ＝０〜０．２、ｍ＋ｎ＋ｐ＋ｑ＝１、そして、ｍ＋ｎが、０に等しくなく、但し、ｐ＋ｑ＝０の場合、ｎが、０に等しくなく、これらアルケニル基が、全て終末というわけでない（つまり、該有機シロキサンにおける全てでないアルケニル基が、Ｒ1Ｒ22ＳｉＯ1/2単位にある）。更に、有機シロキサン（Ｅ）（ｉ）が、線状、分岐状、もしくは環状構造を持ち得る。例えば、有機シロキサン（Ｅ）（ｉ）の式中の下付き文字ｍ、ｐ、およびｑが、各々０に等しい場合、当該有機シロキサンが、ある１有機シクロシロキサンである。
【０１４１】
２５℃での有機シロキサン（Ｅ）（ｉ）の粘度が典型的に、０．００１〜２Ｐａ・ｓ、あるいは０．００１〜０．１Ｐａ・ｓ、あるいは０．００１〜０．０５Ｐａ・ｓである。更に、２５℃での有機シロキサン（Ｅ）（ｉ）の粘度が典型的に、本ヒドロシリル化硬化可能シリコーン組成物における本シリコーン樹脂の粘度の２０％よりも大きくなく、あるいは１０％よりも大きくなく、あるいは１％よりも大きくない。
【０１４２】
有機シロキサン（Ｅ）（ｉ）としての使用に適する有機シロキサンの例が、以降の複数の式：
（ＶｉＭｅＳｉＯ）3、（ＶｉＭｅＳｉＯ）4、（ＶｉＭｅＳｉＯ）5、（ＶｉＭｅＳｉＯ）6、（ＶｉＰｈＳｉＯ）3、（ＶｉＰｈＳｉＯ）4、（ＶｉＰｈＳｉＯ）5、（ＶｉＰｈＳｉＯ）6、ＶｉＭｅ2ＳｉＯ（ＶｉＭｅＳｉＯ）nＳｉＭｅ2Ｖｉ、Ｍｅ3ＳｉＯ（ＶｉＭｅＳｉＯ）nＳｉＭｅ3、および（ＶｉＭｅ2ＳｉＯ）4Ｓｉ、式中、Ｍｅが、メチルであり、Ｐｈが、フェニルであり、Ｖｉが、ビニルであり、下付き文字ｎが、該有機シロキサンが、粘度０．００１〜２Ｐａ・ｓを２５℃において持つような値を持つ
を持っている有機シロキサンを包含するが、これらに限られていない。
【０１４３】
成分（Ｅ）（ｉ）が、単一有機シロキサン、もしくは、２種以上の異なる有機シロキサンを含んでいる混合物たり得、各々上記したとおりである。アルケニル官能基有機シロキサンを調製していく方法が、当業界において、よく知られている。
【０１４４】
成分（Ｅ）（ｉｉ）が、少なくとも１種の有機水素シロキサンであり、１分子当たり、平均少なくとも２硅素結合水素原子を持っており、粘度０．００１〜２Ｐａ・ｓを２５℃において持っており、充分な量にあり、（Ｅ）（ｉ）におけるアルケニル基に対して、（Ｅ）（ｉｉ）における硅素結合水素原子０．５〜３モルを与え、ここにおいて、該有機水素シロキサンが、式（ＨＲ12ＳｉＯ1/2）ｓ（Ｒ1ＳｉＯ3/2）ｔ（ＳｉＯ4/2）ｖを持ち、式中、Ｒ1が、Ｃ1〜Ｃ10炭化水素（ヒドロカルビル）もしくはＣ1〜Ｃ10ハロゲン置換炭化水素（ヒドロカルビル）であり、脂肪族不飽和が、両方ともなく、ｓが、０．２５〜０．８であり、ｔが、０〜０．５であり、ｖが、０〜０．３であり、ｓ＋ｔ＋ｖ＝１、そして、ｔ＋ｖが、０に等しくない。
【０１４５】
２５℃での有機水素シロキサン（Ｅ）（ｉｉ）の粘度が典型的に、０．００１〜２Ｐａ・ｓ、あるいは０．００１〜０．１Ｐａ・ｓ、あるいは０．００１〜０．０５Ｐａ・ｓである。
【０１４６】
有機水素シロキサン（Ｅ）（ｉｉ）としての使用に適した有機水素シロキサンの例が、以降の複数の式：
ＰｈＳｉ（ＯＳｉＭｅ2Ｈ）3、Ｓｉ（ＯＳｉＭｅ2Ｈ）4、ＭｅＳｉ（ＯＳｉＭｅ2Ｈ）3、（ＨＭｅ2ＳｉＯ）3ＳｉＯＳｉ（ＯＳｉＭｅ2Ｈ）3、および（ＨＭｅ2ＳｉＯ）3ＳｉＯＳｉ（Ｐｈ）（ＯＳｉＭｅ2Ｈ）2、式中、Ｍｅが、メチルであり、Ｐｈが、フェニルである
を持っている有機水素シロキサン
を包含するが、これらに限られていない。
【０１４７】
成分（Ｅ）（ｉｉ）が、単一有機水素シロキサン、もしくは、２種以上の異なる有機水素シロキサンを含んでいる混合物たり得、各々上記したとおりである。有機水素シロキサンを調製していく方法が、当業界において、よく知られている。
【０１４８】
成分（Ｅ）（ｉｉ）濃度が充分であり、成分（Ｅ）（ｉ）におけるアルケニル基１モル当たり、０．５〜３モルの硅素結合水素原子、あるいは０．６〜２モルの硅素結合水素原子、あるいは０．９〜１．５モルの硅素結合水素原子を与える。
【０１４９】
本ヒドロシリル化硬化可能シリコーン組成物における、本反応性稀釈剤（Ｅ）、組み合わされた成分（Ｅ）（ｉ）および（Ｅ）（ｉｉ）の濃度が典型的に、０〜９０％（ｗ／ｗ）、あるいは０〜５０％（ｗ／ｗ）、あるいは０〜２０％（ｗ／ｗ）、あるいは０〜１０％（ｗ／ｗ）であり、上の実施形態における、本シリコーン樹脂、成分（Ａ）、（Ａ’）、（Ａ’’）、もしくは（Ａ’’’）、ならびに、本有機硅素化合物、成分（Ｂ）もしくは（Ｂ’）の組み合わされた重量に基づいた。
【０１５０】
本ナノ材料充填シリコーン組成物の炭素（カーボン）ナノ材料が、約２００ｎｍ未満の少なくとも１種の物理的寸法（例えば、粒子直径、繊維直径、層厚）を持っている如何なる炭素（カーボン）材料でもあり得る。炭素（カーボン）ナノ材料の例が、量子ドット、中空球、およびフラーレンのような、約２００ｎｍ未満の３種の寸法を持っている炭素（カーボン）ナノ粒子；ナノチューブ（例えば、単壁ナノチューブおよび多壁ナノチューブ）およびナノファイバー（例えば、縦軸の揃った、小板（プレート）、および、鰊骨もしくは魚骨ナノファイバー）のような、約２００ｎｍ未満の２種の寸法を持っている繊維状炭素（カーボン）ナノ材料；ならびに、炭素（カーボン）ナノ小板（例えば、剥脱したグラファイトおよびグラフェンシート）のような、約２００ｎｍ未満の１種の寸法を持っている層状炭素（カーボン）ナノ材料を包含するが、これらに限られていない。本炭素（カーボン）ナノ材料が、電気伝導性もしくは半導体たり得る。
【０１５１】
本炭素（カーボン）ナノ材料が、酸化炭素（カーボン）ナノ材料でもあり得、上昇した温度において、酸化性の酸もしくは酸混合物を用いて、前述した炭素（カーボン）ナノ材料を処理していくことにより、調製された。例えば、本炭素（カーボン）ナノ材料が１〜３時間、温度４０〜１５０℃において、濃硝酸および濃硫酸（１：３ｖ／ｖ、２５ｍＬ／ｇ炭素（カーボン））の混合物中、当該材料を熱していくことにより、酸化され得る。
【０１５２】
本炭素（カーボン）ナノ材料が、単一炭素（カーボン）ナノ材料、もしくは、少なくとも２種の異なる炭素（カーボン）ナノ材料を含んでいる混合物たり得、各々上記したとおりである。
【０１５３】
本炭素（カーボン）ナノ材料の濃度が典型的に、０．０００１〜９９％（ｗ／ｗ）、あるいは０．００１〜５０％（ｗ／ｗ）、あるいは０．０１〜２５％（ｗ／ｗ）、あるいは０．１〜１０％（ｗ／ｗ）、あるいは１〜５％（ｗ／ｗ）であり、本ナノ材料充填シリコーン組成物の合計重量に基づいた。
【０１５４】
炭素（カーボン）ナノ材料を調製していく方法が、当業界において、よく知られている。例えば、炭素（カーボン）ナノ粒子（例えば、フラーレン）および繊維状炭素（カーボン）ナノ材料（例えば、ナノチューブおよびナノファイバー）が、以降の方法の少なくとも１方法を使用しながら、調製され得る：アーク放電、レーザー研磨、および触媒化学蒸着。該アーク放電のプロセスにおいて、アーク放電が、２グラファイト桿の間で、気体（ガス）雰囲気に依りながら、単一壁ナノチューブ、多壁ナノチューブ、およびフラーレンを産生させる。該レーザー研磨の方法において、金属触媒を用いてロードされたグラファイト標的が、管（チューブ）炉中、レーザーを用いて照射されており、単壁ナノチューブもしくは多壁ナノチューブを産生させる。該触媒化学蒸着の方法において、炭素（カーボン）含有気体（ガス）もしくは気体（ガス）混合物が、金属触媒を含有している温度５００〜１０００℃（および異なる圧）での管（チューブ）炉中に導入されており、炭素（カーボン）ナノチューブおよびナノファイバーを産生させる。炭素（カーボン）ナノ小板（プレート）が、グラファイトの挿入（インターカレーション）もしくは剥脱により、調製され得る。
【０１５５】
本ナノ材料充填シリコーン組成物が、単一部において、本シリコーン樹脂、有機硅素化合物、光活性化ヒドロシリル化触媒、および炭素（カーボン）ナノ材料を含有している１部組成物たり得、あるいは、２以上の部において、これらの成分を含んでいる多部組成物たり得る。
【０１５６】
本１部ナノ材料充填シリコーン組成物が典型的に、有機溶媒の補助があってもなくても常温において、述べられた割合における、本ヒドロシリル化硬化可能シリコーン組成物の複数の成分、本炭素（カーボン）ナノ材料、および如何なる任意成分をも組み合わせていくことにより、調製されている。これら種々の成分の添加の順が、決定的でないが、もし本シリコーン組成物が、直ちに使用されるべきであれば、本ヒドロシリル化触媒が好ましくは最後に、約３０℃を下回る温度において加えられ、当該組成物の未熟硬化を防ぐ。また、本多部ナノ材料充填シリコーン組成物が、各部におけるこれら成分を組み合わせていくことにより、調製され得る。
【０１５７】
混合が、バッチプロセスもしくは連続プロセスにおいて、挽いたり、ブレンドしたり、および攪拌したりといったような、当業界において知られた手法のいずれかにより、達成され得る。本特定装置が、これら成分の粘度および最終シリコーン組成物の粘度により、求められている。
【０１５８】
本発明に従っているシリコーン樹脂フィルムを調製していく方法が、複数の工程（ステップ）：
ナノ材料充填シリコーン組成物を用いて剥離ライナーをコーティングしていき、該シリコーン組成物が：
１分子当たり、平均少なくとも２硅素結合アルケニル基もしくは硅素結合水素原子を持っているシリコーン樹脂、および、光活性化ヒドロシリル化触媒を含んでいるヒドロシリル化硬化可能シリコーン組成物；ならびに
炭素（カーボン）ナノ材料
を含み；
該シリコーン樹脂を硬化させるに充分の線量での波長１５０〜８００ｎｍを持っている放射に該コーティングを晒していくこと
を含む。
【０１５９】
シリコーン樹脂フィルムを調製していくという本方法の第１工程（ステップ）において、剥離ライナーが、ナノ材料充填シリコーン組成物を用いてコーティングされており、ここにおいて、該ナノ材料充填シリコーン組成物が、上で記載例示されたとおりである。
【０１６０】
本剥離ライナーが、如何なる剛性のもしくは柔軟な材料でもあり得、ある１表面を持っており、ここから本シリコーン樹脂フィルムが、当該シリコーン樹脂が、下記されたとおり、硬化された後、脱積層化による損傷（ダメージ）なく、除かれ得る。剥離ライナーの例が、硅素、石英；融合石英；酸化アルミニウム；セラミック；ガラス；金属箔（フォイル）；ポリエチレン、ポリプロピレン、ポリスチレン、およびポリエチレンテレフタレートのようなポリオレフィン；ポリテトラフルオロエチレンおよびポリビニルフルオリドのような弗化炭素ポリマー（重合体）；ナイロンのようなポリアミド；ポリイミド；ポリ（メチルメタクリレート）のようなポリエステル；エポキシ樹脂；ポリエーテル；ポリカーボネート；ポリスルホン；ならびに、ポリエーテルスルホンを包含するが、これらに限られていない。本剥離ライナーが、シリコーン剥離剤のような剥離剤を用いて処理された表面を持っている、上で例示したとおりの材料でもあり得る。
【０１６１】
本剥離ライナーが、スピンコーティング、含浸、噴霧、ブラッシング、もしくはスクリーン印刷のような従来のコーティング手法を使用しながら、本ナノ材料充填シリコーン組成物を用いてコーティングされ得る。シリコーン組成物の量が充分であり、本方法の第２工程（ステップ）において、１〜５００μｍの厚さを持っている硬化シリコーン樹脂フィルムを形成させ、下記された。
【０１６２】
シリコーン樹脂フィルムを調製していくという方法の第２工程（ステップ）において、本剥離ライナー上のコーティングが、当該シリコーン樹脂を硬化（架橋）させるに充分な線量での波長１５０〜８００ｎｍ、あるいは２５０〜４００ｎｍを典型的に持っている放射に晒されている。その光源が典型的に、中圧水銀アーク灯（ランプ）である。放射の線量が典型的に、１０〜２０，０００ｍＪ／ｃｍ2、あるいは１００〜２，０００ｍＪ／ｃｍ2である。
【０１６３】
本方法が更に、本剥離ライナーから本シリコーン樹脂フィルムを分離させていくという工程（ステップ）を含み得る。本シリコーン樹脂フィルムが機械的に、本剥離ライナーから当該フィルムを引き剥がしていくことにより、当該剥離ライナーから分離され得る。
【０１６４】
本発明の方法が更に、ある１コーティングを本シリコーン樹脂フィルムの少なくともある１部分上で形成させていくことを含み得る。複数のコーティングの例が、ヒドロシリル化硬化可能シリコーン樹脂もしくは縮合硬化可能シリコーン樹脂を硬化させていくことにより、調製された硬化シリコーン樹脂；有機シルセスキオキサン樹脂ゾルを硬化させていくことにより、調製された硬化シリコーン樹脂；酸化インジウム錫、二酸化硅素、および二酸化チタンのような無機酸化物；窒化硅素および窒化ガリウムのような無機窒化物；銅、銀、金、ニッケル、およびクロムのような金属；ならびに、非晶質（アモルファス）硅素、微結晶硅素、および多結晶硅素のような硅素を包含するが、これらに限られていない。
【０１６５】
本発明のシリコーン樹脂フィルムが典型的に、厚さ１〜５００μｍ、あるいは１５〜５００μｍ、あるいは１５〜３００μｍ、あるいは２０〜１５０μｍ、あるいは３０〜１２５μｍを持つ。
【０１６６】
本シリコーン樹脂フィルムが典型的に、本フィルムが、クラックなく、３．２ｍｍ以下の直径を持っている円筒鋼（シリンダースチール）心軸を覆って曲げられ得るような柔軟性を持ち、ここで、該柔軟性が、ＡＳＴＭ標準Ｄ５２２−９３ａ、方法Ｂにおいて記載されたとおり、求められている。
【０１６７】
本シリコーン樹脂フィルムが、低い１次関数熱膨張係数（ＣＴＥ）、高い引っ張り強度、および高い弾性率を持つ。例えば、本フィルムが典型的に、室温（〜２３±２℃）〜２００℃の温度において、０〜８０μｍ／ｍ℃、あるいは０〜２０μｍ／ｍ℃、あるいは２〜１０μｍ／ｍ℃のＣＴＥを持つ。また、本フィルムが典型的に、２５℃において、５〜２００ＭＰａ、あるいは２０〜２００ＭＰａ、あるいは５０〜２００ＭＰａの引っ張り強度を持つ。更に、本シリコーン樹脂フィルムが典型的に、２５℃において、０．５〜１０ＧＰａ、あるいは１〜６ＧＰａ、あるいは３〜５ＧＰａのヤング率を持つ。
【０１６８】
本シリコーン樹脂フィルムの透明性が、その硬化したシリコーン樹脂の組成、そのフィルムの厚さ、ならびに、本炭素（カーボン）ナノ材料のタイプおよび濃度のような数多くの要因因子に依る。本シリコーン樹脂フィルムが典型的に、電磁スペクトルム可視領域において、少なくとも５０％、あるいは少なくとも６０％、あるいは少なくとも７５％、あるいは少なくとも８５％の透明性（％透過率）を持つ。
【０１６９】
本発明のシリコーン樹脂フィルムが、本炭素（カーボン）ナノ材料の存在しない同一シリコーン組成物から調製されたシリコーン樹脂フィルムに比べたら、低い熱膨張係数、高い引っ張り強度、および高い弾性率を持つ。また、本充填（つまり、炭素（カーボン）ナノ材料含有）および非充填シリコーン樹脂フィルムが、比肩可能なガラス転移温度を持ち、前者のフィルムが典型的に、そのガラス転移に対応している温度範囲中、弾性率のより小さい変化を呈する。
【０１７０】
本発明のシリコーン樹脂フィルムが、高い熱安定性、柔軟性、機械強度、および透明性を持っているフィルムを必要としている適用において有用である。例えば、本シリコーン樹脂フィルムが、柔軟（フレキシブル）な表示装置（ディスプレー）、太陽電池、柔軟（フレキシブル）な電子基板、タッチスクリーン、耐火壁紙、および耐衝撃窓の統合部品として使用され得る。本フィルムが、透明もしくは不透明電極に適する基材でもある。
【実施例】
【０１７１】
以降の実施例が提示されており、より良く、本発明のナノ材料充填シリコーン組成物、方法、およびシリコーン樹脂フィルムを例示するが、本発明を限っていくと見なされているのでなく、添付の請求項において描かれている。他に記されなかったら、これら実施例において報告された全ての部および％が、重量によっている。以降の方法および材料が、これら実施例において用いられた：
【０１７２】
機械特性測定
ヤング率、引っ張り強さ、および、降伏点での引っ張り歪みが測定されたが、１００−Ｎ負荷セルを備えたＭＴＳ  Ａｌｌｉａｎｃｅ  ＲＴ／５テスト用の枠組みを使用している。ヤング率、引っ張り強さ、および、引っ張り歪みが、実施例４および実施例５のテスト見本に関して室温（〜２３±２℃）において求められた。
【０１７３】
テスト見本が、２５ｍｍ離された２空気グリップ中にロードされ、クロスヘッドスピード１ｍｍ／分において引っ張られた。負荷および変位のデーターが継続して、回収された（集められた）。負荷−変位曲線（カーブ）当初切片における最も急な傾斜（スロープ）が、ヤング率として採られた。ヤング率（ＧＰａ）、引っ張り強さ（ＭＰａ）、および引っ張り歪み（％）に関して報告された値が各々、同一強化シリコーン樹脂フィルムからの異なっている亜鈴（ダムベル）形状のテスト見本についてなされた３回の測定の平均を表す。
【０１７４】
本負荷変位曲線（カーブ）上の最高点が、方程式：
σ＝Ｆ／（ｗｂ）
式中：  σ＝引っ張り強さ、ＭＰａ
Ｆ＝最高の力、Ｎ
ｗ＝テスト見本の幅、ｍｍ
ｂ＝テスト見本の厚さ、ｍｍ
に従いながら、本引っ張り強さを算出するのに使用された。
【０１７５】
降伏点での引っ張り歪みが、方程式：
ε＝１００（ｌ2−ｌ1）／ｌ1
式中：  ε＝降伏点での引っ張り歪み、％
ｌ2＝これらグリップの仕上げの分離、ｍｍ
ｌ1＝これらグリップの当初の分離、ｍｍ
に従いながら、当初の分離によるテスト前後、グリップ分離における差を割り算してみることにより、概算（近似）された。
【０１７６】
コーティングされたナイロンフィルムが、３００−Ｗ電球を備えたＣｏｌｉｔｅ  ＵＶシステム（Ｃｏｌｉｔｅ  Ｉｎｔｅｒｎａｔｉｏｎａｌ，Ｌｔｄ．）を使用しながら、照射された。
【０１７７】
ＷＮ１５００真空バッグ化フィルムが、Ａｉｒｔｅｃｈ，Ｉｎｃ．（カリフォルニア州（ＣＡ）Ｈｕｎｔｉｎｇｔｏｎビーチ）により、販売されたが、厚さ５０μｍを持っているナイロンバッグ化フィルムである。
【０１７８】
Ｐｙｒｏｇｒａｆ（登録商標）−ＩＩＩ等級（グレード）ＨＨＴ−１９炭素ナノ繊維（カーボンナノファイバー）が、Ｐｙｒｏｇｒａｆ  Ｐｒｏｄｕｃｔｓ，Ｉｎｃ．（オハイオ州Ｃｅｄａｒｖｉｌｌｅ）により、販売されたが、直径１００〜２００ｎｍおよび長さ３０，０００〜１００，０００ｎｍを持っている熱処理（３０００℃にまで）炭素ナノ繊維（カーボンナノファイバー）である。
【０１７９】
シリコーンベースＡ：式（ＰｈＳｉＯ3/2）0.75（ＶｉＭｅ2ＳｉＯ1/2）0.25を持っている８２％のシリコーン樹脂、ここで、該樹脂が、重量平均分子量約１７００、数平均分子量約１４４０を持ち、約１モル％の硅素結合ヒドロキシ基を含有し；ならびに、１８％の１，４−ビス（ジメチルシリル）ベンゼンを含有しているある１混合物。該シリコーン樹脂における硅素結合ビニル基に対する１，４−ビス（ジメチルシリル）ベンゼンにおける硅素結合水素原子のモル比が、１．１：１であり、29ＳｉＮＭＲおよび13ＣＮＭＲにより、求められたとおりである。
【０１８０】
シリコーンベースＢ：式（ＰｈＳｉＯ3/2）0.75（ＶｉＭｅ2ＳｉＯ1/2）0.25を持っている７６％のシリコーン樹脂、ここで、該樹脂が、重量平均分子量約１７００、数平均分子量約１４４０を持ち、約１モル％の硅素結合ヒドロキシ基を含有し；９．５％のフェニルトリス（ジメチルシロキシ）シラン；ならびに、１４．５％の１，１，５，５−テトラメチル−３，３−ジフェニルトリシロキサンを含有しているある１混合物。該シリコーン樹脂における硅素結合ビニル基に対するフェニルトリス（ジメチルシロキシ）シランにおける硅素結合水素原子、ならびに、硅素結合ビニル基に対する１，１，５，５−テトラメチル−３，３−ジフェニルトリシロキサンにおける硅素結合水素原子のモル比が各々、０．５５：１であり、29ＳｉＮＭＲおよび13ＣＮＭＲにより、求められたとおりである。
【０１８１】
実施例１
この実施例が、化学的に酸化された炭素ナノ繊維（カーボンナノファイバー）の調製をを実証する。Ｐｙｒｏｇｒａｆ（登録商標）−ＩＩＩ炭素ナノ繊維（カーボンナノファイバー、２．０ｇ）、１２．５ｍＬの濃硝酸、および３７．５ｍＬの濃硫酸が連続して、濃縮機、温度計、テフロン（登録商標）（Ｔｅｆｌｏｎ）コーティングされた磁気攪拌子（スターラーバー）、および温度制御機（コントローラー）を備えた５００ｍＬ３頚フラスコ中、組み合わされた。この混合物が、８０℃に熱せられたが、この温度において３時間、保たれた。この混合物が次いで、１ガロンのペールにおける１層のドライアイスに該フラスコを載せておくことにより、冷やされた。この混合物が、ある１ナイロン膜（０．８μｍ）を含有しているブフナー漏斗中に注がれ、これら炭素ナノ繊維（カーボンナノファイバー）が、真空濾過により、回収された。該膜上で残っているナノ繊維（ナノファイバー）が数回、脱イオン水を用い、濾物のｐＨが、洗浄水のｐＨに等しくなった時まで、洗浄された。最後の洗浄後、これら炭素ナノ繊維（カーボンナノファイバー）が、この真空の継続適用と共に更に１５分間、該漏斗中、保たれた。次いで、これらナノ繊維（ナノファイバー）が、該フィルター膜上で支えられたが、１時間、１００℃のオーブンに入れられた。これら炭素ナノ繊維（カーボンナノファイバー）が、フィルター膜から除かれ、封じられた（シールされた）乾いたガラス瓶中、保管された。
【０１８２】
実施例２
実施例１の酸化炭素ナノ繊維（酸化カーボンナノファイバー、０．０２８ｇ）が、シリコーンベースＡ（１０．０４ｇ）とガラスバイアル中、混合されたが、３．０ｇのヘプタンの添加により、伴われた。該バイアルが、２１０分間、超音波浴に入れられた。この混合物が次いで、１５００ｒｐｍでの遠心に３０分間、付された。その上清が、きれいなバイアルに移され、真空下（４５ｍｍＨｇ）、５０℃において９０分間、保たれ、ヘプタンの殆どを除いた。
【０１８３】
実施例３
実施例１の酸化炭素ナノ繊維（酸化カーボンナノファイバー、０．１２ｇ）が、シリコーンベースＢ（１１．０６ｇ）とガラスバイアル中、混合されたが、３．０ｇのヘプタンの添加により、伴われた。該バイアルが、２１０分間、超音波浴に入れられた。この混合物が次いで、１５００ｒｐｍでの遠心に３０分間、付された。その上清が、きれいなバイアルに移され、真空下（４５ｍｍＨｇ）、５０℃において９０分間、保たれ、ヘプタンの殆どを除いた。
【０１８４】
実施例４
実施例２のシリコーン組成物（５．０ｇ）が、乳酸エチル中１％（ｗ／ｗ）白金（ＩＩ）アセチルアセトナートからなっている０．０７５ｇの触媒と混合された。この結果得られてくる組成物（０．５ｇ）が、結合ワイヤ引コーティングバーを使用しながら、ＷＮ１５００真空バッグ化フィルム（８インチ×１２インチ）表面に適用された。このコーティングが、線量およそ１２０００ｍＪ／ｍ2での波長３６５ｎｍを持っている放射に晒された。該シリコーン樹脂フィルムが、該バッグ化フィルムから分離された。該シリコーン樹脂フィルムが、一様な厚さ（０．０３〜０．０５ｍｍ）を持ったが、実質的に、透明であり空隙（ボイド）がなかった。該シリコーン樹脂フィルムの機械特性が、表１において示されている。
【０１８５】
実施例５
シリコーン樹脂フィルムが、実施例４の方法に従いながら、調製されたが、実施例３のシリコーン組成物が、実施例２のシリコーン組成物に置換されたことを除く。該シリコーン樹脂フィルムの機械特性が、表１において示されている。
【０１８６】
【表１】
2009525383.tif 000005
【国際調査報告】
2009525383.tif 000006
2009525383.tif 000007
2009525383.tif 000008